(57)【要約】【課題】流体−吸収剤ポリマーの改良【解決手段】本発明は、ポケット中の流体−吸収剤ポリマーの粒径分布が各ポケット間で１５％以下しか変化しない、複数のポケット中に流体−吸収剤ポリマーを収容した吸収剤コア、特に、極薄の流体吸収剤コアに関するものである。
2016506266.tif 000002
【特許請求の範囲】
【請求項１】
下記（Ａ）〜（Ｃ）：
（Ａ）上側層、
（Ｂ）下側層、
（Ｃ）（Ａ）と（Ｂ）との間の流体−吸収剤ポリマー粒子、
とから成る流体−吸収剤コアであって、上側層と下側層は接着によって少なくとも部分的に結合したサンドイッチ構造を形成し、上側層と下側層の間の非結合領域の少なくともいくつかは流体−吸収剤ポリマー粒子を収容するポケットを形成し、１つのポケット中の流体−吸収剤ポリマー粒子の粒径分布（ＰＳＤ）とそれ以外のポケット中の流体−吸収剤ポリマー粒子のＰＳＤとの差が１５％を越えないことを特徴とする流体−吸収剤コア。
【請求項２】
各ポケット中の流体−吸収剤ポリマー粒子のＰＳＤとそれ以外のポケット中の流体−吸収剤ポリマー粒子のＰＳＤとの差が１０％を越えず、好ましくは５％を越えず、さらに好ましくは２％を越えない請求項１に記載の流体−吸収剤コア。
【請求項３】
全てのポケット中の流体−吸収剤ポリマー粒子のＰＳＤが同じである請求項１に記載の流体−吸収剤コア。
【請求項４】
流体−吸収剤コアが少なくとも８０重量％の流体−吸収剤ポリマー粒子と、２０重量％以下のセルロースおよび／または合成非セルロースをベースにした繊維とから成る請求項１〜３のいずれか一項に記載の流体−吸収剤コア。
【請求項５】
各ポケットの近傍で（Ａ）と（Ｂ）との間に結合ビードが配置されている請求項１〜４のいずれか一項に記載の流体−吸収剤コア。
【請求項６】
（Ａ）と（Ｂ）の間に少なくとも一つの層またはストライプの形またはその他任意の形に接着剤が配置されてポケットおよび／またはビードの近傍に（Ａ）と（Ｂ）とが結合された帯域ができる請求項１〜５のいずれか一項に記載の流体−吸収剤コア。
【請求項７】
接着剤が感圧接着性の（ＰＳＡ）、好ましいくは感圧ホットメルト接着剤（ＨＭＰＳＡ）である請求項６に記載の流体−吸収剤コア。
【請求項８】
合成非セルロースをベースにした繊維がポリエステル、ポリエチレン、ポリプロピレン、ポリ乳酸、ポリアミドおよび／またはこれらのブレンドをベースにしたものである請求項４〜７のいずれか一項に記載の流体−吸収剤コア。
【請求項９】
流体−吸収剤コアが少なくとも８ｇの流体−吸収剤ポリマー粒子から成る請求項１〜８のいずれか一項に記載の流体−吸収剤コア。
【請求項１０】
流体−吸収剤ポリマー粒子が少なくとも０．５５ｇ／ｃｍ3のかさ密度を有する請求項１〜９のいずれか一項に記載の流体−吸収剤コア。
【請求項１１】
流体−吸収剤ポリマー粒子が少なくとも２４ｇ／ｇの遠心保持能(centrifuge retention capacity)を有する請求項１〜１０のいずれか一項に記載の流体−吸収剤コア。
【請求項１２】
流体−吸収剤ポリマー粒子が少なくとも１８ｇ／ｇの高荷重下吸収性（absorbency under high load）を有する請求項１〜１１のいずれか一項に記載の流体−吸収剤コア。
【請求項１３】
流体−吸収剤ポリマー粒子が少なくとも２０×１０-7ｃｍ3ｓ／ｇの塩水フロー導電率（saline flow conductivity）を有する請求項１〜１２のいずれか一項に記載の流体−吸収剤コア。
【請求項１４】
請求項１〜１３のいずれか一項に記載の流体吸収剤コアを含む流体−吸収剤物品。
【請求項１５】
流体−吸収剤コアが不織布材料またはティシュペーパーで覆われ、包装されている請求項１４に記載の流体−吸収剤物品。
【発明の詳細な説明】
【技術分野】
【０００１】
本出願は欧州特許出願EP12199281.2号および2012年12月21日出願の米国特許仮出願第61/740,752号の優先権を主張するものである
本発明は、複数のポケット中に流体−吸収剤ポリマーを収容した吸収剤コア、特に、極薄の流体吸収剤コアであって、ポケット中の流体−吸収剤ポリマーの粒径分布が各ポケット間で１５％以下しか相違しない流体吸収剤コアに関するものである。
【背景技術】
【０００２】
流体−吸収剤物品の製造方法は非特許文献１に記載されている。流体−吸収剤物品、例えば使い捨ておしめは一般に上側の液体透過性層と、下側の液体非透過性層と、上側層と下層層との間にある流体−吸収剤コアとから成り、流体−吸収剤コアは一般に流体−吸収剤ポリマーおよび繊維から成る。
【０００３】
極薄（ultrathin）の流体−吸収剤コアはホットメルト接着剤を使用して作ることができ、縦方向ストリップまたは不連続スポットを形成するか、および／または、不織布の２つの層を部分的に結合、例えば流体−吸収剤粒子が動かないようにするための複数のポケットを形成することで流体−吸収剤ポリマー粒子を不織布上に固定化して作ることができる。
【０００４】
極薄の流体−吸収剤コアの製造方法は特許文献１〜２１に記載されている。
【０００５】
少なくとも８０重量％が流体−吸収剤ポリマー粒子から成る流体−吸収剤コアでは、流体−吸収剤ポリマー中の粒度分布は流体吸収物品の性能にとって極めて重要である。大きな流体吸収剤粒子は非常にゆっくり膨潤し、吸収速度が低下する。一方、小さい粒子（微粉末）は急速に膨潤し、コアの通気性を添加させ、「ゲル化ブロッキング」させる。
【０００６】
これらの影響を減らし、または、無くすためには、流体−吸収剤粒子の粒径分布を調整する必要がある。
【０００７】
例えば、特許文献２２（国際公開第ＷＯ９８／３７１４９号公報）には質量中間粒径が約４００μｍ以上である粒度を有する流体−吸収剤粒子を親水性繊維質材料と混合することが記載されている。
【０００８】
特許文献２３（米国特許出願公開第ＵＳ２００５／０２０９３５２号明細書）には質量平均粒径（Ｄ５０）が２００〜６００μｍで、流体−吸収剤全粒子の１００重量％に対して９５〜１００重量％の粒径が８５０μｍ以下で、１５０μｍ以上の粒径分布の対数標準偏差（σζ）が０．２５〜０．４５である流体−吸収剤粒子が記載されている。
【０００９】
特許文献２４（欧州特許第ＥＰ１７３０２１８号公報）には質量中央粒度（Ｄ５０）が２００〜４００μｍで、６００μｍ以下で、１５０μｍ以上の粒子の比が９５〜１００重量％である流体−吸収剤粒子が記載されている。
【００１０】
しかし、流体−吸収剤物品、特に吸収剤コアの性能に影響する別のパラメターがある。
【先行技術文献】
【特許文献】
【００１１】
【特許文献１】欧州特許第ＥＰ１２９３１８７Ａ１号公報
【特許文献２】米国特許第ＵＳ６，９７２，０１１号明細書
【特許文献３】欧州特許第ＥＰ１４４７０６６Ａ１号公報
【特許文献４】欧州特許第ＥＰ１４４７０６７Ａ１号公報
【特許文献５】欧州特許第ＥＰ１６０９４４８Ａ１号公報
【特許文献６】特開ＪＰ２００４／３１３５８０号公報
【特許文献７】米国特許出願公開第ＵＳ２００５／０１３７０８号明細書
【特許文献８】米国特許出願公開第ＵＳ２００６／０００４３３６５号明細書
【特許文献９】米国特許出願公開第ＵＵＳ２００７／０１３５７８５号明細書
【特許文献１０】国際公開第ＷＯ２００８／１５５６９９Ａ１号公報
【特許文献１１】国際公開第ＷＯ２００８／１５５７０１Ａ２号公報
【特許文献１２】国際公開第ＷＯ２００８／１５５７０２Ａ１号公報
【特許文献１３】国際公開第ＷＯ２００８／１５５７１０Ａ１号公報
【特許文献１４】国際公開第ＷＯ２００８／１５５７１１Ａ１号公報
【特許文献１５】国際公開第ＷＯ２００４／０７１３６３Ａ１号公報
【特許文献１６】米国特許出願公開第ＵＳ２００３／０１８１１１５号明細書
【特許文献１７】国際公開第ＷＯ２００５／０９７０２５号公報
【特許文献１８】米国特許出願公開第ＵＳ２００７／１５６１０８号明細書
【特許文献１９】米国特許出願公開第ＵＳ２００８／０１２５７３５号明細書
【特許文献２０】国際公開第ＷＯ２００８／１５５７２２Ａ２号公報
【特許文献２１】国際公開第ＷＯ２０１２／０５２１７２号公報
【特許文献２２】国際公開第ＷＯ９８／３７１４９号公報
【特許文献２３】米国特許出願公開第ＵＳ２００５／０２０９３５２号明細書
【特許文献２４】欧州特許第ＥＰ１７３０２１８号公報
【非特許文献】
【００１２】
【非特許文献１】「Modern Superabsorbent Polymer Technology」, F.L.Buchholz and AT. Graham, Wiley-VCH, 1998, pages 252 to 258.
【発明の概要】
【発明が解決しようとする課題】
【００１３】
本発明の目的は、流体−吸収剤コアの特性、例えば吸収性をさらに改良することにある。
【課題を解決するための手段】
【００１４】
本発明の目的は、下記の（Ａ）〜（Ｃ）：
（Ａ）上側層、
（Ｂ）下側層、
（Ｃ）（Ａ）と（Ｂ）との間の流体−吸収剤ポリマー粒子、
から成る流体−吸収剤コアであって、上側層と下側層が接着によって少なくとも部分的に結合したサンドイッチ構造を形成し、上側層と下側層の間の非結合領域の少なくともいくつかには流体−吸収剤ポリマー粒子を収容するポケットが形成され、１つのポケット中の流体−吸収剤ポリマー粒子の粒径分布（ＰＳＤ）とそれ以外のポケット中の流体−吸収剤ポリマー粒子のＰＳＤとの差が１５％を越えないことを特徴とする流体−吸収剤コアによって達成される。
【００１５】
本発明の流体−吸収剤の好ましい実施例では、各ポケット中の流体−吸収剤ポリマー粒子のＰＳＤとそれ以外のポケット中の流体−吸収剤ポリマー粒子のＰＳＤとの差が１０％を越えず、好ましくは５％を越えず、さらに好ましくは２％を越えない。
【００１６】
全てのポケット中の流体−吸収剤ポリマー粒子のＰＳＤが同じであってもよい。
【００１７】
流体−吸収剤コアは少なくとも８０重量％、好ましくは少なくとも８５重量％、より好ましくは少なくとも９０重量％、最も好ましくは１００重量％が流体−吸収剤ポリマー粒子である。
【００１８】
本発明の好ましい実施例では、２０重量％以下、好ましくは１５重量％以下、より好ましくは１０重量％以下、最も好ましくは０重量％がセルロースおよび／または合成非セルロースをベースにした繊維から成る。
【００１９】
本発明の好ましい実施例では、流体吸収剤コアはセルロース・ベースの繊維を含まない［綿毛無し（fluffless）流体−吸収剤コア］である。
【図面の簡単な説明】
【００２０】
【図１】ポケットを示す図。
【図２】各吸収剤コアでのＳＡＰサンプルＡおよびＳＡＰサンプルＢのパターンを示す図。
【図３】Ｕ形装置の概念図
【発明を実施するための形態】
【００２１】
Ａ．定義
「流体−吸収剤組成物」という用語は、体液の捕捉、運搬、分配および貯蔵を含む流体−吸収剤物品の流体の処理を主として担う流体−吸収剤物品の成分を意味する。
【００２２】
「吸収剤コア」という用語は、８０〜１００重量％の流体−吸収剤ポリマー粒子と０〜２０重量％の繊維質材料とから成る流体−吸収剤組成物を意味する。体液の捕捉、運搬、分配および貯蔵を含む流体−吸収剤物品の流体の処理は主としてこの流体−吸収剤コアが担う。
【００２３】
「層」という用語は、長さ方向および幅方向に沿った寸法が主たる寸法である流体−吸収剤組成物を意味する。この「層」という用語は流体−吸収剤組成物の単層またはシートに限られない。すなわち、層は積層品、複合材、複数のシートの組み合せまたは異なる材料のウェブから成ることができる。
【００２４】
「ｘ−寸法」という用語は流体−吸収剤組成物、層、コアまたは物品の長さを表し、「ｙ−寸法」という用語はその幅を表す。「ｘ−ｙ寸法」という用語は流体−吸収剤組成物、層、コアまたは物品の高さまたは厚さに対して一般に直角な面を意味する。
【００２５】
「ｚ−寸法」という用語は、流体−吸収剤組成物、層、コアまたは物品の長さおよび幅に対して直角な寸法を意味する。一般に「ｚ−寸法」は流体−吸収剤組成物の高さを意味する。
【００２６】
「シャーシ」という用語は、上側液体透過性層と下側液体非透過性層とから成る流体−吸収剤材料を意味する。
【００２７】
「基礎重量」という用語は、１平方メートル当たりの流体−吸収剤物品のシャーシを含む流体−吸収剤コアの重量を意味する。この基礎重量は流体−吸収剤コアの互いに分離した（ディスクリートな）領域で決定される：前方全体の平均はコアの中心の５．５ｃｍ前方からコアの遠い方の端部までの流体−吸収剤コアの基礎重量であり、汚染帯域はコアの中心から５．５ｃｍ後方から０．５ｃｍ前方までの流体−吸収剤コアの基礎重量であり、後方全体の平均は中心の０．５ｃｍ後方からコアの後方の遠い方の端部までの流体−吸収剤コアの基礎重量である。
【００２８】
「密度」という用語は、単位体積当たりの流体−吸収剤物品のシャーシを含む流体−吸収剤コアの重量を表す。この密度は流体−吸収剤コアの個々の領域で決定される。前方全体の平均はコアの中心の５．５ｃｍ前方からコアの遠い方の端部までの流体−吸収剤コアの密度であり、汚染帯域はコアの中心から５．５ｃｍ後方から０．５ｃｍ前方までの流体−吸収剤コアの密度であり、後方全体の平均は中心の０．５ｃｍ後方からコアの後方の遠い方の端部までの流体−吸収剤コアの密度である。
【００２９】
「上方」という用語は、流体−吸収剤物品を装着した人に近い流体−吸収剤組成物の側を表すものと理解しなければならない。一般にはトップシート（topsheet）が流体−吸収剤物品の装着者に最も近い組成物であり、以下では「上側液体透過性層」という。これに対して、「下方」という用語は、流体−吸収剤物品を装着した人から離れた流体−吸収剤組成物の側を意味する。一般にはバックシート（backsheet）が流体−吸収剤物品の装着者から最も遠く離れた組成物であり、以下では「下側液体非透過性層」という。
【００３０】
「液体透過性（liquid-pervious）」という用語は、流体、例えば尿、月経および／または膣液のような体液を含む液体がその層厚を通して容易に透過し得る基材または層を意味する。
【００３１】
「液体非透過性（液体不透過）」という用語は、一般に通常の使用条件下での液体との接触点において層の面に対して垂直な方向の体液の通過を許さない基材または層を意味する。
【００３２】
「親水性」という用語は、上記繊維上に置いた水による繊維の濡れ性を意味する。この「親水性」は体液の接触角および表面張力で定義される。非特許文献２に記載の定義では液体と繊維（特に繊維表面）との間の接触角が９０°以下で、液体が自然に同じ面内に広がる傾向のある場合、その繊維は親水性であるとよばれる。
【非特許文献２】Robert F. Gould in the 1964 American Chemical Society publication 「Contact angle, wettability and adhesion」
【００３３】
これに対して「疎水性」という用語は接触角が９０°以上で、液体が繊維面全体に自然には拡大しないものをいう。
【００３４】
「部分（セクション）」または「帯域（ゾーン）」という用語は、流体−吸収剤組成物の一定の領域を意味する。
【００３５】
「物品」という用語は、人体から出される流体を獲得、保存することができる任意の三次元固体材料を意味する。本発明で好ましい物品はユーザの体に接触して装着されるディスポーザブルな（使い捨て型）の流体−吸収剤物品、例えば使い捨て型の流体−吸収剤パンツ、パンティー、サニタリーナプキン、生理用品、失禁具／パッド、おしめ、トレーニングパンツ、ブレストパッド、陰唇間パッド等である。
【００３６】
「体液」という用語は、ヒトまたは動物の体から生じる任意の流体、例えば尿、月経、大便、膣分泌物等を意味する。
【００３７】
Ｂ．流体−吸収剤ポリマー粒子
流体−吸収ポリマー粒子の製造方法は非特許文献３に記載されている。
【非特許文献３】「Modern Superabsorbent Polymer Technology」, F. L. Buchholz and A. T. Graham, Wiley- VCH, 1998, pages 71−103
【００３８】
流体−吸収ポリマー粒子は例えば下記：
ａ）酸性基を有する少なくとも部分的に中和された少なくとも一種のエチレン系不飽和モノマー、
ｂ）少なくとも一種の架橋剤、
ｃ）少なくとも一種の開始剤、
ｄ）上記ａ）に基のモノマーと共重合可能なエチレン系不飽和モノマー（任意成分）、
ｅ）一種または複数の水溶性ポリマー（任意成分）、
の溶液または懸濁液を重合させて製造でき、一般に水不溶性である。
【００３９】
流体−吸収剤ポリマー粒子は一般に水不溶解性、水膨潤性である。
【００４０】
モノマーａ）は水可溶性であるのが好ましく、例えば２３の℃の水の溶解度が一般に少なくとも１ｇ／１００ｇ水、好ましくは少なくとも５ｇ／１００ｇ水、より好ましくは少なくとも２５ｇ／１００ｇ水、最も好ましくは少なくとも３５ｇ／１００ｇ水である。
【００４１】
好ましいモノマーａ）の例はエチレン性不飽和カルボン酸、例えばアクリル酸、メタクリル酸、マレイン酸およびイタコン酸である。特に好ましいモノマーはアクリル酸とメタクリル酸で、さらに好ましいのはアクリル酸である。
【００４２】
より好ましいモノマーａ）の例はエチレン性不飽和スルホン酸、例えばビニルスルホン酸、スチレンスルホン酸および２−アクリルアミド−２−メチルプロパンスルホン酸（ＡＭＰＳ）である。
【００４３】
重合には不純物が強い影響を与える。精製したモノマーａ）を使用することが特に最も優先される。有効な精製方法は下記文献に記載されている。
【特許文献２５】国際公開第ＷＯ２００２／０５５４６９Ａ１号公報
【特許文献２６】国際公開第ＷＯ２００３／０７８３７８Ａ１号公報
【特許文献２７】国際公開第ＷＯ２００４／０３５５１４Ａ１号公報
【００４４】
適したモノマーａ）は特許文献２７（国際公開第ＷＯ２００４／０３５５１４Ａ１号公報）に記載の９９．８４６０重量％のアクリル酸、０．０９５０重量％の酢酸、０．０３３２重量％の水、０．０２０３重量％のプロピオン酸、０．０００１重量％のフルフラール、０．０００１重量％の無水マレイン酸、０．０００３重量％のジアクリル酸、０．００５０重量％のヒドロキノン・モノメチルエーテルから成る精製されたアクリル酸である。
【００４５】
重合したジアクリル酸は熱分解による残留モノマー源である。プロセスの温度が低い場合にはジアクリル酸は問題ではなく、ジアクリル酸の濃度が高い（すなわち５００〜１０，０００ｐｐｍの）アクリル酸を本発明方法で使用することができる。
【００４６】
アクリル酸および／またはその塩の含有量はモノマーａ）の総量に対して少なくとも５０ｍｏｌ％、好ましくは少なくとも９０のｍｏｌ％、より好ましくは少なくとも９５ｍｏｌ％である。
【００４７】
モノマー溶液または出発原料には、安定化のために、金属イオン、例えば鉄のマスキング用の一種または複数のキレート剤を加えることができる。適したキレート剤の例としてはアルカリ金属クエン酸塩、クエン酸、アルカリ金属酒石酸塩、アルカリ金属乳酸塩およびグリコール酸塩、トリポリリン酸ナトリウム、エチレンジアミン四酢酸塩、ニトリロ三酢酸、Trilon（登録商標）の名称で公知のキレート剤、例えばTrilon（登録商標）Ｃ（ペンタソジウム−エチレントリ−アミン四酢酸）、Trilon）（登録商標）Ｄ（トリソジウム（ヒドロキシエチル）−エチレンジアミントリ酢酸）およびTrilon（登録商標）Ｍ（メチルグリシン二酢酸）が挙げられる。
【００４８】
モノマーａ）は一般に重合抑制剤を含み、貯蔵用重合禁止剤としてハイドロキノンモノエーテルを含むのが好ましい。
【００４９】
このハイドロキノンモノエーテルはモノマー溶液中に重量で２５０ｐｐｍ以下、好ましくは１３０ｐｐｍ以下、より好ましくはよる７０ｐｐｍ以下でかつ少なくとも１０ｐｐｍ以上、好ましくは３０ｐｐｍ以上、特に好ましくは約５０ｐｐｍ含まれる。いずれの場合でもアクリル酸塩はアクリル酸として数える。例えば、適当なハイドロキノンモノエーテル含有量のアクリル酸を使用してモノマー溶液が調製できる。このハイドロキノンモノエーテルは例えば活性炭を用いた吸着でモノマー溶液から除去できる。
【００５０】
好適なハイドロキノンモノエーテルはハイドロキノン・モノメチルエーテル（ＭＥＨＱ）および／またはα−トコフェロール（ビタミンＥ）である。
【００５１】
適した架橋剤ｂ）は架橋に適した少なくとも２つの基を有する化合物である。この基の例はフリーラジカル機構でポリマー鎖に重合可能なエチレン性不飽和基およびモノマーａ）の酸基と共有結合を形成できる官能基である。さらに、モノマーａ）の少なくとも２つの酸基と配位結合を形成可能な多価金属イオンも適切な架橋剤ｂ）である。
【００５２】
架橋剤ｂ）はフリーラジカル機構によってポリマー網に重合可能な少なくとも２つのフリーラジカル重合が可能な基を有する化合物であるのが好ましい。適した架橋剤ｂ）の例はエチレングリコール・ジメタクリレート、ジエチレングリコールジアクリレート、ポリエチレングリコールジアクリレート、アリル・メタクリレート、トリメチロールプロパントリアクリレート、トリアリルアミン、塩化テトラアリルアンモニウム、特許文献２８に記載のテトラアリルオキシエタン、特許文献２９〜３７に記載のジーおよびトリ−アクリレート、アクリレート記載の外に他のエチレン性不飽和基をさらに有する特許文献３８、３９に記載の混合アクリレート、特許文献３８〜４１に記載の混合架橋剤物が挙げられる。
【００５３】
【特許文献２８】欧州特許第ＥＰ０５３０４３８Ａ１号公報
【特許文献２９】欧州特許第ＥＰ０５４７８４７Ａ１号公報
【特許文献３０】欧州特許第ＥＰ０５５９４７６Ａ１号公報
【特許文献３１】欧州特許第ＥＰ０６３２０６８Ａ１号公報
【特許文献３２】国際公開第ＷＯ９３／２１２３７Ａ１号公報
【特許文献３３】国際公開第ＷＯ２００３／１０４２９９Ａ１号公報
【特許文献３４】国際公開第ＷＯ２００３／１０４３００Ａ１号公報
【特許文献３５】ドイツ国特許公開第ＤＥ１０３３１４５６Ａ１号公報
【特許文献３６】ドイツ国特許公開第ＤＥ１０３５５４０１Ａ１号公報
【特許文献３７】ドイツ国特許公開第ＤＥ１０３３１４５０Ａ１号公報
【特許文献３８】ドイツ国特許公開第ＤＥ１９５４３３６８Ａ１号公報
【特許文献３９】ドイツ国特許公開第ＤＥ１９６４６４８４Ａ１号公報
【特許文献４０】国際公開第ＷＯ９０／１５８３０Ａ１号公報
【特許文献４１】国際公開第ＷＯ２００２／３２９６２Ａ２号公報
【００５４】
特に適した架橋剤ｂ）はペンタエリスリトールトリアリルエーテル、テトラアリルオキシエタン、Ν、Ν≡−メチレンビスアクリルアミド、１５−トプルエトキシトリメチロールプロパン、ポリエチレングリコールジアクリレート、トリメチロールプロパントリアクリレートおよびトリアリルアミンである。
【００５５】
さらに特に好ましい架橋剤ｂ）は特許文献４２に記載のポリトリアクリレート化および／または−ポリオキシ化されたグリセロールをアクリル酸またはメタクリル酸とステル化したジ−またはトリアクリレートである。
【特許文献４２】国際公開第ＷＯ２００３／１０４３０１号公報
【００５６】
３−〜１０−ツプリ（tuply）エトキシ化グリセロールのジ−および／またはトリアクリレートは特に有利であり、特に好ましいのは１−〜５−ツプリエトキシ化よび／またはポリオキシ化グリセロールであり、最も好ましいのは３−〜５−トピルエトキシ化よび／またはポリオキシ化グリセロール、特に、３−ツプリエトキシ化グリセロールである。
【００５７】
架橋剤ｂ）の量はモノマーａ）をベースにして０．０５〜１．５重量％、好ましくは０．１〜１重量％、より好ましくは０．３〜０．６重量％である。架橋剤ｂ）の量を増加させると、遠心保持性能（ＣＲＣ）が低下し、２１．０ｇ／ｃｍ2（ＡＵＬ）の圧力下での吸収能が最大値を過える。
【００５８】
使用する開始剤ｃ）は重合条件下で遊離基に分解できる任意の化合物、例えば過酸化物、ヒドロペルオキシド、過酸化水素、ペルオキソ硫酸塩、アゾ化合物およびレドックス開始剤にすることができる。水溶性開始剤を使用するのが好ましい。場合によっては種々の開始剤の混合物、例えば過酸化水素とナトリウムの混合物またはカリウム・ペルオキソジスルフェートを使用するのが有利である。過酸化水素とナトリウムパーオソジスルフェートとの混合物は任意の比率で使用できる。
【００５９】
開始剤は通常の重量、モノマーａ）をベースにして好ましくは０．００１〜５重量％、好ましくは０．０１〜２重量％の比率で使いられる。
【００６０】
特に好ましい開始剤ｃ）は２，２´−アゾビス［２−（２−イミダゾリン−２−イル）プロパン］二塩化水素や２，２´−アゾビス［２−（５−メチル−２−イミダゾリン−２−イル）プロパン］二塩化水素のようなアゾ開始剤と、２−ヒドロキシ−２−メチルプロピオオフェノンや１−［４−（２−ヒドロキシエトキシ）フェニル］−２−ヒドロキシ−２−メチル−１−プロパン−１−オンのような光重合開始剤、過硫酸ナトリウム／ヒドロキシメチルスルフィン酸のようなレドックス開始剤、パーオキソジスルフェート／ヒドロキシメチルスルフィン酸アンモニウム、過酸化水素／ヒドロキシメチルスルフィン酸、ナトリウムパースルフェート／アスコルビン酸、ペルオキソ二硫酸アンモニウム／アスコルビン酸、過酸化水素／アスコルビン酸、１−［４−（２−ヒドロキシエトキシ）フェニル］−２−ヒドロキシ−２−メチル−１−プロパン−１−オンのような光重合開始剤およびこれらの混合物。しかし、使用する還元成分は２−ヒドロキシ−２−スルホノ酢酸、２−ヒドロキシ−２−スルホノ酢酸のジナトリウム塩および亜硫酸水素ナトリウムのソーダ塩の混合物であるのが好ましい。この種の混合物が、Ｂｍｇｇｏｌｉｔｅ（登録商標）ＦＦ６およびＢｍｇｇｏｌｉｔｅ（登録商標）ＦＦ７（Bmggemann Chemicals；ハイルブロン；ドイツ）として入手可能である。
【００６１】
エチレン性不飽和モノマーａ）と共重合可能なエチレン性不飽和のモノマーｄ）の例としてはアクリルアミド、メタクリルアミド、ヒドロキシエチルアクリレート、ヒドロキシエチルメタクリレート、メタクリル酸ジメチルアミノエチル、ジメチルアミノエチル・アクリレート、ジメチルアミノプロピル・アクリレート、ジエチルアミノプロピル・アクリレート、メタクリル酸ジメチルアミノエチル、ジエチルアミノエチル・メタクリル酸エステルが挙げられる。
【００６２】
有用な水溶性ポリマーｅ）はポリビニルアルコール、ポリビニルピロリドン、澱粉、澱粉誘導体、変性セルロース、例えばメチルセルロースまたはヒドロキシエチル繊維素、ゼラチン、ポリグリコールまたはポリアクリル酸、ポリエステル、ポリアミド、ポリ乳酸、ポリビニルアミン、好ましくは澱粉、澱粉誘導体および変性セルロースを含む。
【００６３】
モノマー溶液の含水量は４０〜７５重量％、好ましくは４５〜７０重量％、より好ましくは５０〜６５重量％である。モノマー懸濁液、例えば過剰モノマーａ）のモノマー溶液、例えばアクリル酸ナトリウムを使用することもできる。含水量を上げると次の乾燥工程でのエネルギー量が大きくなり、含水量が少ないと重合熱を十分に除去できない。
【００６４】
最適操作に好ましい重合禁止剤は溶存酸素を必要とする。従って、重合前の初期化で不活性気体、例えば窒素または二酸化炭素を流してモノマー溶液の溶存酸素を無くすのが好ましい。モノマー溶液中の酸素含有量は重合前に重量で１ｐｐｍ以下、好ましくは０．５ｐｐｍ以下、より好ましくは０．１ｐｐｍ以下に下げるのが好ましい。
【００６５】
好ましい反応装置の例は混連式反応装置またはベルト反応装置である。混連式反応装置の場合には水溶性モノマーの溶液または懸濁液の重合で形成されたポリマーゲルを国際公開第ＷＯ２００１／０３８４０２Ａ１に記載のような逆回転シャフトで連続的に粉砕する。ベルト反応装置はドイツ特許第ＤＥ３８２５３６６Ａ１号公報および米国特許第６，２４１，９２８号明細書に記載されている。このベルト反応装置ではベルト上で重合が行われ、それを次のステップで押出機または混連機で粉砕する。
【００６６】
水溶性モノマー溶液を液滴化（dropletize）し、得られる溶滴を加熱担体ガス流中で重合させることもできる。この方法では重合と乾燥の工程を一緒に行うことかできる。これは国際公開第WO2008/040715A2号公報および国際公開第WO2008/052971A1号公報に記載されている。
【００６７】
得られたポリマーゲルの酸基は一般には部分的に中和される。この中和はモノマー段階で行うのが好ましい。これは水溶液または好ましくは固体の中和剤を混合して行う。中和度は２５〜８５ｍｏｌ％が好ましく、「酸性」ポリマーゲルの場合には３０〜６０ｍｏｌ％、より好ましく３５〜５５ｍｏｌ％であり、「中性」ポリマーゲルの場合には６５〜８０ｍｏｌ％、より好ましくは７０〜７５ｍｏｌ％にするのが好ましい。通常の中和剤が使用でき、好ましくはアルカリ金属水酸化物、アルカリ金属酸化物、アルカリ金属炭酸塩またはアルカリ金属炭酸水素塩およびこれらの混合物を用いる。アルカリ金属塩の代わりにアンモニウム塩、例えばトリエタノールアミン塩を使用することもできる。特に好ましいアルカリ金属はナトリウムおよびカリウムであるが、さらに好ましいのは水酸化ナトリウム、炭酸ナトリウムまたはナトリウム炭酸水素塩およびこれらの混合物である。
【００６８】
しかし、重合でポリマーゲルを形成した後の重合後に中和を実行することもできる。また、重合前にモノマー溶液に中和剤を加えて酸基の４０ｍｏｌ％、好ましくは１０〜３０ｍｏｌ％、より好ましくは、１５〜２５ｍｏｌ％を中和し、重合後にポリマーゲル段階で所望の最終中和度にすることもできる。ポリマーゲルが重合後に少なくとも部分的に中和した時にはポリマーゲルは機械的に、例えば押出機に粉砕するのが好ましい。この場合、中和剤をスプレー、振り掛け、または注入で添加し、慎重に混合する。この場合、均質化するためにゲル化物を繰り返し押し出すことができる。
【００６９】
その後、ポリマーゲルをベルト乾燥剤で乾燥して残留水分量が０．５〜１５重量％、好ましくは１〜１０重量％、最も好ましくは２〜８重量％にするのが好ましい。残留水分量はＥＤＡＮＡ推薦の検査法番号ＷＳＰ２３０．２−０５「湿度分」で求める。残留水分量が高過ぎた場合には、乾燥したポリマーゲルのガラス遷移温度Ｔｇが低くなり過ぎ、後の処理が困難になる。残留水分量が低くなり過ぎた場合には、乾燥したポリマーゲルが脆くなり、次の粉砕ステップで望ましくなく過度に低い粒度（微粉末松）を有するポリマー粒子が多量に生じる。乾燥前のゲル化の加熱残分は２５〜９０重量％、好ましくは３５〜７０重量％、最も好ましくは４０〜６０重量％である。乾燥操作に流動層乾燥装置またはパドルドサライヤーを使用することもできる
【００７０】
その後、乾燥したポリマーゲルを粉砕し、分級する。粉砕装置は一般にシングルまたは多段ロール粉砕機、好ましくは２段または３段ロール粉砕機、ピン粉砕機、ハンマミルまたは振動ミルにすることができる。
【００７１】
製品の分級物として取り出したポリマー粒子の平均粒径は、少なくとも２００μｍ、好ましくは２５０〜６００μｍ、より好ましくは３００〜５００μｍである。製品分級物の平均粒径はＥＤＡＮＡ推薦の検査法番号ＷＳＰ２２０．３．１０「粒径分布」で求めることができる。この方法では分級物の質量比率を累積プロットし、平均粒径をグラフから求める。この平均粒径は累積５０重量％までのメッシュ・サイズ値である。
【００７２】
粒径分布の対数標準偏差（σζ）は狭いのが好ましく、これはσζが小さい値であることを意味する。
【００７３】
この対数標準偏差は欧州特許第ＥＰ１７３０２１８号公報に記載の下記方法で求めることができる：
最初に、篩分けによって粒径分布を求める。各粒度でのオーバーサイズの百分率Ｒを対数目盛でプロットする。対数標準偏差（σζ）はσζ＝０．５×ｌｎ（Ｘ２／Ｘ１）で与えられる。ここで、Ｘ１およびＸ２はＲ＝１５．９重量％およびＲ＝８４．１重量％での粒子直径である。
【００７４】
少なくとも１５０μｍの粒度を有する粒子の比率は少なくとも９０重量％、好ましくは少なくとも９５重量％、最も好ましくは少なくとも９８重量％であるのが好ましい。
【００７５】
極端に小さい粒度を有するポリマー粒子は塩類のフロー導電率（ＳＦＣ）を下げる。過度に小さいポリマー粒子（微粉末）の比率は小さくしなければならない。
【００７６】
従って、過度に小さいポリマー粒子は除去してプロセスへリサイクルする。リサイクルは重合時または重合直後、好ましくは例えばポリマーゲルの乾燥前に行う。過度に小さいポリマー粒子はリサイクリング前に水および／または水溶界面活性剤で湿らせることができる。
【００７７】
過度に小さいポリマー粒子を後の生産工程、例えば表面の後架橋、その他のコーティング工程後に除去することもできる。この場合、リサイクルされる過度に小さいポリマー粒子は後架橋され、他の表面コーティング、例えばヒュームドシリカで表面処理される。重合に混練反応装置を使用する場合には、過度に小さいポリマー粒子は重合の最後の段階に加えるのが好ましい。
【００７８】
過度に小さいポリマー粒子を極めて初期に加える場合、例えばモノマー溶液中に加える場合には、得られた流体吸収ポリマー粒子の遠心保持能（ＣＲＣ）が低下する。使用する架橋剤ｂ）の量を調整することでこの欠点を補うことができる。
【００７９】
過度に小さいポリマー粒子を極めて遅い段階、例えば重合反応装置の顆粒に連結した押出機の所で加えると、得られたポリマーゲル中に過度に小さいポリマー粒子を組み入れることしかできない。組み入れが不十分であるため、過度に小さいポリマー粒子は乾燥したポリマーゲルから分級時に分離され、再び除去される。従って、リサイクルされる過度に小さいポリマー粒子の量が増える。
【００８０】
最大で８５０μｍの粒度を有する粒子の比率は少なくとも９０重量％、好ましくは少なくとも９５重量％、最も好ましくは少なくとも９８重量％であるのが好ましい。
【００８１】
最大で６００μｍの粒度を有する粒子の比率は、少なくとも９０重量％、好ましくは少なくとも９５重量％、最も好ましくは少なくとも９８重量％であるのが好ましい。
【００８２】
過度に大きな粒度を有するポリマー粒子は膨潤率を下げる。従って、過度に大きいポリマー粒子の比率も小さくなければならない。過度に大きいポリマー粒子は一般に除去し、乾燥したポリマーゲルの粉砕時にリサイクルする。
【００８３】
特性をさらに改良するために、ポリマー粒子の表面を後架橋することができる。それに適した表面後架橋剤（postcrosslinkers）はポリマー粒子の少なくとも２つのカルボキシレート基と共有結合可能な基を有する化合物である。これに適した化合物の例は特許文献４３〜４６に記載の多官能アミン、多官能アミドアミン、多官能エポキシド、特許文献４７〜４８に記載のジ−または多官能アルコール、特許文献４９〜５０に記載のβ−ヒドロキシアルキルアミドである。
【００８４】
【特許文献４３】欧州特許第ＥＰ００８３０２２Ａ２号公報
【特許文献４４】欧州特許第ＥＰ０５４３３０３Ａ１号公報
【特許文献４５】欧州特許第ＥＰ０９３７７３６Ａ２号公報
【特許文献４６】ドイツ特許第ＤＥ３３１４０１９Ａ１号公報
【特許文献４７】ドイツ特許第ＤＥ３５２３６１７Ａ１号公報
【特許文献４８】欧州特許第ＥＰ０４５０９２２Ａ２号公報
【特許文献４９】ドイツ特許第ＤＥ１０２０４９３８Ａ１号公報
【特許文献５０】米国特許第ＵＳ６，２３９，２３０号明細書
【００８５】
他の適した表面後架橋剤は特許文献５１の環状炭酸エステル、特許文献５２に記載の２−オキサゾリドンおよびその誘導体、特許文献５３に記載の２−ヒドロキシエチル−２−オキサゾリドン、特許文献５４に記載のビス−およびポリ−２−オキサゾリジノン、特許文献５５に記載の２−オキソテトラヒドロ−１，３−オキサジンおよびその誘導体、特許文献５６に記載のＮ−アシル−２−オキサゾリドン、特許文献５７に記載の環状尿素、特許文献５８に記載の二環式アミドアセタール、特許文献５９に記載のオキセタン誘導体およびモルホリン−２，３−ジオンおよびその誘導体である。
【００８６】
【特許文献５１】ドイツ特許第ＤＥ４０２０７８０Ｃ１号公報
【特許文献５２】ドイツ特許第ＤＥ１９８０７５０２Ａ１号公報
【特許文献５３】ドイツ特許第ＤＥ１９８０７９９２Ｃ１号公報
【特許文献５４】ドイツ特許第ＤＥ１９８５４５７３Ａ１号公報
【特許文献５５】ドイツ特許第ＤＥ１９８５４５７４Ａ１号公報
【特許文献５６】ドイツ特許第ＤＥＤＥ１０２０４９３７Ａ１号公報
【特許文献５７】ドイツ特許第ＤＥ１０３３４５８４Ａ１号公報
【特許文献５８】欧州特許第ＥＰ１１９９３２７Ａ２号公報
【特許文献５９】国際公開第ＷＯ２００３／０３１４８２Ａ１号公報
【００８７】
好ましい表面後架橋剤は炭酸エチレン、エチレングリコール・ジグリシジルエーテル、エピクロロヒドリンとポリアミドとの反応生成物、プロピレングリコールと１，４−ブタンジオールの混合物である。
【００８８】
特に好ましい表面後架橋剤は２−ヒドロキシエチルオキサゾリジン−２−オン、オキサゾリジン−２−オンおよび１，３−プロパンジオールである。
【００８９】
さらに、特許文献６０に記載の重合可能なエチレン性不飽和基を有する表面後架橋剤を使用することもできる。
【特許文献６０】ドイツ特許第DE3713601号公報
【００９０】
表面後架橋剤の量はポリマー粒子をベースにして０．００１〜２重量％、好ましくは０．０２〜１重量％、より好ましくは０．０５〜０．２重量％である。
【００９１】
好ましい実施例では、後架橋時またはその後に、表面後架橋剤の外に多価カチオンを粒子に加える。
【００９２】
利用可能な多価カチオンの例は二価カチオン、例えば亜鉛、マグネシウム、カルシウムおよびストロンチウムのカチオン、三価カチオン、例えばアルミニウムのカチオン、四価カチオン、例えばチタンおよびジルコニウムのカチオンである。反対イオンの例は塩化物、臭化物、硫酸塩、硫酸水素塩、炭素塩、炭酸水素塩、硝酸塩、燐灰石、リン酸水素、リン酸二水素およびカルボン酸エステル、例えば酢酸塩および乳酸塩である。硫酸アルミニウムおよびアルミニウム乳酸塩が好ましい。金属塩以外の多価のカチオンとしてポリアミンを使用することもげきる。単一の金属塩でも金属塩および／またはポリアミンの任意混合物を使用できる。
【００９３】
使用する多価カチオンの量はポリマー粒子ベースで例えば０．００１〜１．５重量％、好ましくは０．００５〜１重量％、より好ましくは０．０２〜０．８重量％である。
【００９４】
表面後架橋剤は一般に表面後架橋剤の溶液を乾燥したポリマー粒子上にスプレーする方法で実行される。スプレー後、表面後架橋剤でコーティングされたポリマー粒子を加熱乾燥する。表面後架橋反応は乾燥前、乾燥に実行できる。
【００９５】
表面後架橋剤の溶液のスプレーは可動混合具、例えばスクリューミキサー、円板ミキサーおよびパドル混合機中で行うのが好ましい。特に好ましいミキサーは垂直ミキサーより水平ミキサー、例えばパドル混合機である。水平ミキサーと垂直ミキサーとの違いは混合シャフトの位置にある。すなわち、水平ミキサーでは混合シャフトは水平に取り付けられ、垂直ミキサーでは混合シャフトは垂直に取り付けられる。適したミキサーの例は水平Pflugschar（登録商標）すき型ミキサー（Gebr. Lodi-ge Maschinenbau社;Paderborn；ドイツ）、Vrieco-Nauta連続ミキサ（Hosokawa micron BV;Doetinchem；オランダ）、Processall Mixmillミキサー（Proces-sall社；シンシナテイ；US）、Schugi Flexomix（登録商標）（Hosokawa micron BV;Doetinchem；オランダ）。さらに、流動層中で表面後架橋剤溶液上に噴霧することもできる。
【００９６】
表面後架橋剤は一般に水溶液の形で使われる。ポリマー粒子に使って表面後架橋剤の浸透深さを調整するために非水系溶媒の含有量および／または溶媒の総量を調節できる。
【００９７】
溶媒として水のみを使用する場合には、界面活性剤を加えるのが好ましい。それによって濡れ性能が改善し、凝集塊ができるのを減らすことができる。しかし、混合溶媒を使用するのが好ましく、例えばイソプロパノール／水、１，３−プロパンジオール／水およびプロピレングリコール／水を使用する。こ混合割合は質量で２０：８０から４０：６０にするのが好ましい。
【００９８】
加熱乾燥は接触乾燥機、好ましくはパドルドライヤー、さらに好ましくは円盤ドライヤーで実行するのが好ましい。適した乾燥剤の例はHosokawa Bepex（登録商標）水平パドルドライヤ(Hosokawa Micron GmbH; Leingarten; Germany)、Hosokawa Bepex（登録商標） ディスクドライヤー(Hosokawa Micron GmbH; Leingarten; Germany)、 Holo-Flite（登録商標）ドライヤー (Metso Minerals Industries Inc. ; Danville; U.S.A.) および Nara パドルドライヤ (NARA Machinery Europe; Frechen; Germany)。 Nara パドルドライヤであり、多官能エポキシドを使用する場合にはHolo-Flite（登録商標）ドライヤが好ましい。さらに、流動層乾燥装置を使用することもできる。
【００９９】
乾燥は暖かい空気を吹きつけるか、ジャケットを加熱することによってミキサー自体で実行できる。同様に、ダウンストリーム乾燥剤、例えば棚乾燥機、回転チューブ乾燥機または加熱スクリューも適している。特に流動層乾燥装置で混合と乾燥を行うが有利である。
【０１００】
好ましい乾燥温度は１００〜２５０℃、好ましくは１２０〜２２０℃、より好ましくは１３０〜２１０℃、最も好ましくは１５０〜２００℃である。反応ミキサーまたは乾燥機中での上記温度での滞在時間は少なくとも１０分、好ましくは少なくとも２０分、より好ましくは少なくとも３０分、一般的には最大で６０分である。
【０１０１】
加熱乾燥後、ポリマー粒子を冷却するのが好ましい。この冷却は接触冷却器、好ましくはパドル冷却器、より好ましくは円板冷却器で行うのが好ましい。それに適した冷却装置の例はHosokawa Bepex（登録商標）水平パドル冷却器(Hosokawa Micron GmbH; Leingarten; Germany), Hosokawa Bepex（登録商標）ディスク冷却器(Hosokawa Micron GmbH; Leingarten; Germany), Holo-Flite（登録商標）coolers (Metso Minerals Industries Inc. ; Danville; U.S.A.) およびNara パドル冷却器(NARA Machinery Europe; Frechen; Germany)である。さらに、流動層冷却器を使用することもできる。
【０１０２】
冷却器ではポリマー粒子を２０〜１５０℃、好ましくは４０〜１２０℃、より好ましくは６０〜１００℃、最も好ましくは７０〜９０℃の温度に冷却する。温水を用いた冷却が好ましく、特に接触冷却器を使用するのが好ましい。
【０１０３】
その後、表面後架橋済みのポリマー粒子を再度分級して、過度に小さい、および／または、過度に大きいポリマー粒子を除去して、それを再循環させる。
【０１０４】
特性をさらに改良するために、表面後架橋したポリマー粒子にコーティング、および／または、再加湿することもできる。
【０１０５】
捕捉挙動を制御し、透過性性（ＳＦＣまたはＧＢＰ）を改良するのに適したコーティングの例としては無機不活性物質、例えば水不溶性金属塩、有機ポリマー、カチオンポリマーおよび多価金属カチオンがある。色の安定性を改良するのに適したコーティングの例は還元剤および抗酸化剤である。ダストバインディングに適したコーティングの例はポリオールである。ポリマー粒子が望ましくないケーキングするのを防ぐのに適したコーティングの例はヒュームドシリカ、例えばAerosil（登録商標）２００および界面活性剤、例えばSpan（登録商標）２０である。好ましいコーティングはアルミニウム・モノアセテート、硫酸アルミニウム、乳酸アルミニウム、Brijggolite（登録商標）ＦＦ７およびSpan（登録商標）２０である。
【０１０６】
適した無機不活性物質はシリケート、例えばモンモリロナイト、カオリナイトおよびタルク、ゼオライト、活性炭素、ポリ珪酸、炭酸マグネシウム、炭酸カルシウム、リン酸カルシウム、硫酸バリウム、アルミナ、二酸化チタン、鉄（ＩＩ）酸化物である。ポリ多珪酸を使用するのが好ましく、これは製造方法に従って沈殿シリカとヒュームドシリカに分けられる。市販品としてはSilica FK、Siperna（登録商標）、Wessalon（登録商標）（沈殿シリカ）およびAerosil（登録商標）（ヒュームドシリカ）が挙げられる。無機不活性物質を水溶性または非水溶性分散液または分散液として使うこともできる。
【０１０７】
流体−吸収剤ポリマー粒子を無機不活性物質でコーティングする場合に使用する無機不活性物質の量は、流体−吸収剤ポリマー粒子をベースにして、０．０５〜５重量％、より好ましくは０．１〜１．５重量％、より好ましくは０．３〜１重量％にするのが好ましい。
【０１０８】
適した有機ポリマーはポリアルキルメタクリレートまたは熱可塑性樹脂、例えばポリ塩化ビニル、ポリエチレン系ワックス、ポリプロピレン、ポリアミドまたは四フッ化エチレン樹脂である。その他の例はスチレン−イソプレン・スチレン・ブロック−コポリマーまたはスチレン−ブタジエン・スチレン・ブロックコポリマーである。
【０１０９】
適したカチオンポリマーはポリアルキレンポリアミン、ポリアクリルアミドのカチオンの誘導体、ポリエチレンミンおよびポリ第四アミンである。
【０１１０】
ポリ第四アミンの例はヘキサメチレンジアミン、ジメチルアミンおよびエピクロロヒドリンの縮合物、ジメチルアミンとエピクロロヒドリンの縮合物、ヒドロキシエチルセルロースとジアリルジメチル塩化アンモニウムとのコポリマー、アクリルアミドとα−メタクリロイルオキシエチルトリメチル塩化アンモニウムとのコポリマー、ヒドロキシエチルセルロースとエピクロロヒドリンとトリメチルアミンの縮合物、ジアリルジメチル塩化アンモニウムのホモポリマー、アミドアミンへのエピクロロヒドリン付加物である。ポリ第四アミンは硫酸ジメチルをポリマー、例えばポリエチレンミン、ビニルピロリドンとメタクリル酸ジメチルアミノエチルのコポリマー、エチルメタクリレートとジエチルアミノエチルメタクリレートのコポリマーを反応させて得ることもできる。ポリ第四アミンは広い分子量範囲のものが入手可能である。
【０１１１】
自らネットワークを形成可能な試薬、例えば、ポリアミドアミンへのエピクロロヒドリン付加物、または、添加した架橋剤と反応可能なカチオンポリマーのコーティング、例えばポリエポキシド、ポリアミンまたはポリイミン、多官能性エステル、多官能性酸または官能性（メタ）アクリレートを用いて粒子表面上にカチオンポリマーを作ることもできる。
【０１１２】
第１アミノ基または第２アミノ基を有する全ての多官能性アミン、例えばポリエチレンミン、ポリアリルアミンおよびポリリシンを使用することができる。本発明方法でスプレーされる液体は少なくとも一種のポリアミン、例えばポリビニルアミンまたは部分的に加水分解されたポリビニルホルムアミドを含むのが好ましい。
【０１１３】
水溶性または非水溶性の分散物または物質の分散剤としてはカチオンポリマーの水溶性または非水溶性溶媒溶液が使用できる。
【０１１４】
流体−吸収剤ポリマー粒子をカチオンポリマーでコーティングする場合のカチオンポリマーの使用量は、流体−吸収剤ポリマー粒子をベースにして、０．００１重量％以上、通常は０．０１重量％以上、より好ましくは０．１〜１５重量％、より好ましくは０．５〜１０重量％、さらに好ましくは１〜５重量％である。
【０１１５】
適した多価の金属カチオンはＭｇ2+、Ｃａ2+、Ａ13+、Ｓｃ3+、Ｔｉ4+、Ｍｎ2+、Ｆｅ2+/3+、Ｃｏ2+、Ｎｉ2+、Ｃｕ+/2+、Ｚｎ2+、Ｙ3+、Ｚｒ4+、Ａｇ+、Ｌａ3+、Ｃｅ4+、Ｈｆ4+およびＡｕ+/3+であり、適した金属カチオンはＭｇ2+、Ｃａ2+、Ａ13+、Ｔｉ4+、Ｚｒ4+およびＬａ3+である。特に好ましい金属カチオンはＡＩ3+、Ｔｉ4+およびＺｒ4+である。金属カチオンは単独または混合して使用できる。金属カチオンに適した金属塩は使用する溶媒に対して十分な溶解度を有する任意のものである。特に適した金属塩は弱く錯体化した錯化アニオン、例えば塩化物、水酸化物、炭酸塩、硝酸塩および硫酸塩である。金属塩は溶液または安定な水分散物として使用するのが好ましい。金属塩に使用可能な溶媒は水、アルコール、ジメチルホルムアミド、ジメチルスルホキシドおよびこれらの混合物にすることができる。特に好ましいのは水および水／アルコール混合物、例えば水／メタノール、水／イソプロパノール、水／１，３−プロパンジジオールまたは水／プロピレングリコールである。
【０１１６】
流体−吸収剤ポリマー粒子を多価金属カチオンでコーティングする場合に使用する多価金属カチオンの量は、流体−吸収剤ポリマー粒子をベースにして、０．０５〜５重量％、好ましくは０．１〜１．５重量％、より好ましくは０．３〜１重量％である。
【０１１７】
適した還元剤の例は亜硫酸ナトリウム、亜硫酸水素ナトリウム（亜硫酸水素ナトリウム）、亜ジチオン酸ナトリウム、スルフィン酸およびその塩、アスコルビン酸、次亜リン酸ナトリウム、亜リン酸ナトリウム、ホスフィン酸およびその塩である。次亜リン酸塩、例えば次亜リン酸ナトリウム、ホスフィン酸塩、例えば２−ヒドロキシ−２−スルフィネート酢酸、アルデヒド付加物、例えば２−ヒドロキシ−２−スルフィネート酢酸ジナトリウムであるが、これらに限定さるものではない。使用する還元剤は２−ヒドロキシ−２−スルフィネート酢酸ナトリウム、２−ヒドロキシ−２−スルホネート酢酸ジナトリウムおよび亜硫酸水素ナトリウムの混合物であるが、これらに限定されるものでとない。これらの混合物はBruggo-lite（登録商標）ＦＦ６およびBmggolite（登録商標）ＦＦ７（Bmggemann Chemicals；ハイルブロン；ドイツ）として入手できる。
還元剤は一般に溶媒、好ましくは水溶液の形で使われる。還元剤の純物質またはその混合物で使用できる。
【０１１８】
流体−吸収剤ポリマー粒子を還元剤でコーティングする場合に使用する還元剤の量は、流体−吸収剤ポリマー粒子をベースにして、０．０１〜５重量％、好ましくは０．０５〜２重量％、より好ましくは０．１〜１重量％である。
【０１１９】
適したポリオールは分子量が４００〜２００００グラム／モルのポリエチレングリコールで、ポリグリセロール、３−〜１００−トピル（tuply）エトキシ化ポリオール、例えばトリメチロールプロパン、グリセロール、ソルビトールおよびネオペンチル・グリコールである。特に適したポリオールは７−〜２０−トピルエトキシ化グリセロールまたはトリメチロールプロパン、例えばPolyol TP 70（登録商標）（Perstorp AB、Perstorp、スウェーデン）である。後者は流体−吸収剤ポリマー粒子の水抽出での表面張力をほとんど下げないとうい利点がある。ポリオールは水溶液または水可溶性溶媒の溶液として使用するのが好ましい。
【０１２０】
流体−吸収剤ポリマー粒子をポリオールでコーティングする場合のポリオールの使用量は、流体−吸収剤ポリマー粒子をベースにして、０．００５〜２重量％、好ましくは０．０１〜１重量％、より好ましくは０．０５〜０．５重量％である。
【０１２１】
コーティングは可動混合具、例えばスクリューミキサー、円板ミキサー、パドル混合機およびグラムコータで行うのが好ましい。適したミキサーの例は水平Pflugschar（登録商標）プロウミキサー（Gebr。Lodige Maschinenbau社；Paderborn；ドイツ）、Vrieco-Nauta Continuous Mixers（Hosokawa MiconBV;Doetinchem；オランダ）、Processall Mixmill Mixers(Processall Incorporated；シンシナテイ；ＵＳ）およびRuberg連続フローミキサー（Gebruder Ruberg and Co KG、Nieheim、ドイツ）である。流動層を混合のために使用することもできる。
【０１２２】
本発明の流体−吸収剤コアで使用可能な流体−吸収ポリマー粒子は一般に少なくとも２４ｇ／ｇ、好ましくは少なくとも２６ｇ／ｇ、より好ましくは少なくとも２８ｇ／ｇ，さらに好ましくは少なくとも３０ｇ／ｇの遠心保持能（ＣＲＣ）を有する。流体−吸収ポリマー粒子の遠心保持能（ＣＲＣ）は一般に６０ｇ／ｇ以下である。この遠心保持能（ＣＲＣ）はＥＤＡＮＡ推薦のテスト方法であるＷＳＰ  ２４１．２−０５「遠心保持能」で求める。
【０１２３】
本発明の流体−吸収剤コアで使用可能な流体−吸収ポリマー粒子の４９．２ｇ／ｃｍ2の荷重下での吸収性は一般に少なくとも１８ｇ／ｇ、好ましくは少なくとも２０ｇ／ｇ、より好ましくは少なくとも２２のｇ／ｇ、より好ましくは少なくとも２５ｇ／ｇである。流体−吸収ポリマー粒子の４９．２ｇ／ｃｍ2の荷重下での吸収性は一般に３５ｇ／ｇ以下である。この４９．２ｇ／ｃｍ2の荷重下での吸収性はＥＤＡＮＡ推薦のテスト方法ＷＳＰ  ２４２．２−０５「圧力下の吸収」に準じ、圧力を２１．０ｇ／ｃｍ2の代わりに４９．２ｇ／ｃｍ2にして求める。
本発明の流体−吸収剤コアで使用する流体−吸収剤ポリマー粒子の塩水フロー導電率（ＳＦＣ）は一般に少なくとも２０×１０-7ｃｍ3ｓ／ｇ、好ましくは少なくとも２５×１０-7ｃｍ3ｓ／ｇ、好ましくは少なくとも３０×１０-7ｃｍ3ｓ／ｇ、より好ましくは少なくとも５０×１０-7ｃｍ3ｓ／ｇである。流体−吸収剤ポリマー粒子の塩水フロー導電率（ＳＦＣ）は一般に５００×１０-7ｃｍ3ｓ／ｇ以下である。この塩水フロー導電率は、流体−吸収剤ポリマー粒子の膨潤ゲル層のゲル層通気性として、欧州特許第ＥＰ０６４０３３０Ａ１号公報に記載の方法に従って求める。
【０１２４】
本発明の流体−吸収剤コアで使用可能な流体−吸収剤ポリマー粒子の自由膨潤ゲルベッド透過性（ＧＢＰ）は一般に少なくとも２０ダルシー（Darcies）、好ましくは少なくとも５０ダルシー、より好ましくは少なくとも７０ダルシー、さらに好ましくは少なくとも９０ダルシー、最も好ましくは少なくとも１００ダルシーで、一般に２５０ダルシー以下である。この自由膨潤ゲルベッド透過性（ＧＢＰ）は米国特許出願公開第ＵＳ２００５／０２５６７５７号明細書の［００６１］［００７５］に記載の方法で求める。
【０１２５】
本発明の流体−吸収物品に適した流体−吸収剤ポリマー粒子のかさ密度は０．４７〜０．７８ｇ／ｃｍ3、より好ましくは０．５５〜０．７５ｇ／ｃｍ3、さらに好ましくは０．６０〜０．７０ｇ／ｃｍ3である。このかさ密度はＥＤＡＮＡテスト方法ＷＳＰ  ２６０．２（０５）に従って決定される。
【０１２６】
好ましい流体−吸収剤ポリマー粒子は少なくとも２４ｇ／ｇの遠心保持能（ＣＲＣ）と、少なくとも２０×１０-7ｃｍ3ｓ／ｇの塩水フロー導電率（ＳＦＣ）と、少なくとも０．５５ｇ／ｃｍ3のかさ密度と、少なくとも１８ｇ／ｇの高荷重下吸収性とを有するポリマー粒子である。
【０１２７】
Ｃ．流体−吸収剤物品
流体−吸収剤物品は下記から成る：
（Ａ）上側液体透過層、
（Ｂ）下側液体非透過層、
（Ｃ）（Ａ）と（Ｂ）との間の流体−吸収剤コア（この流体−吸収剤コアは０〜２０重量％の繊維質材料と、０〜８０重量％の流体−吸収剤ポリマー粒子、好ましくは３〜１５重量％の繊維質材料と、８５〜９７重量％の流体−吸収剤ポリマー粒子、より好ましくは５〜１０重量％の繊維質材料と、９０〜９５重量％の流体−吸収剤ポリマー粒子とから成り、最も好ましくは繊維質材料がゼロで、流体−吸収剤ポリマー粒子が１００重量％である）
（Ｄ）オプションとしての（Ａ）と（Ｃ）との間の捕捉分配層（この捕捉分配層は８０〜１００重量％の繊維質材料と、０〜２０重量％の流体−吸収剤ポリマー粒子、好ましくは８５〜９９．９重量％の繊維質材料と、０．０１〜１５重量％の流体−吸収剤ポリマー粒子、より好ましくは、９０〜９９．５重量％の繊維質材料と、０．５〜１０重量％の流体−吸収剤ポリマー粒子、最も好ましくは９５〜９９重量％の繊維質材料と、１〜５重量％の量流体−吸収剤ポリマー粒子とから成る）
（Ｅ）オプションである（Ｃ）の上および／または下に配置されるティッシュー層、
（Ｆ）その他のオプション成分。
【０１２８】
流体−吸収剤物品とは、例えば成人の失禁用パッドおよび失禁用ブリーフまたは幼児用おむつを意味する。適した流体−吸収剤物品は、繊維質材料と流体−吸収剤ポリマー粒子とから成る流体−吸収剤組成物を含み、下地、層、シートおよび／または流体−吸収剤コア用の繊維状ウェブまたはマトリックスを形成する。
【０１２９】
適した流体−吸収剤物品は複数の層で構成でき、その個々の要素は上側液体透過性層に対する乾燥性等の一定の機能パラメターを示し、下側液体非透過性層、可撓性蒸気透過性の薄い流体−吸収剤コアに対する濡れ透過なしの透過性を示し、速い吸収速度を示し、放出された体液の運搬および分配層の役目をし、上側層とコアとの間に最も多量の体液を保持することができる捕捉−分配層を形成できることが必要である。これらの個々の要素は、得られた流体−吸収剤物品が全ての規格、例えば耐屈曲性、水蒸気浸透性、乾燥性、装着時の快適性、液体保持性、耐再ウエット性および耐液体透過性を満たすように組み合わされる。これらの層の特定の組み合わせによって液体保持が高く、しかも、消費者に対して付け心地の良い製品を提供することができる。
【０１３０】
液体透過層（Ａ）
液体透過層（Ａ）は皮膚と直接接触する層である。従って、液体透過層は柔軟で、ソフト感覚で、消費者の皮膚を刺激しないものが好ましい。「液体透過（liquid-pervious）」という用語は一般に液体、例えば尿、月経および／または膣液等の体液が容易にその厚を通って透過できることを意味する。この液体透過層の主要機能は体液を捕捉して装着者から流体−吸収剤コアの方へ流体を運搬することにある。典型的な液体透過層は当業界で公知の任意の材料、例えば不織布材料、フィルムまたはこれらの組み合わせで形成される。適した液体透過層（Ａ）は公知の合成または半合成繊維またはバイオ成分（bicomponent）繊維またはポリエステル、ポリオレフィン、レーヨンまたは天然繊維繊維またはフィルムまたはこれらの組合からなる。不織布材料の場合、繊維は一般にポリアクリレートのようなバインダで結合しなければならない。液体透過層に１方向または２方向の引張り弾性特性を与えるために弾性材料組成物を含めることもできる。
【０１３１】
適した剛性繊維はポリ塩化ビニル、ポリ弗化ビニール、ポリアクリレート、テトラフルオロエチレン、塩化ビニリデン樹脂、ポリアクリル酸、酢酸ビニル樹脂、ポリエチルビニルアセテート、非可溶または可溶性ポリビニルアルコール、ポリオレフィン、例えばポリエチレン、ポリプロピレン、ポリアミド、ポリエステル、ポリウレタン、ポリスチレン等である。
【０１３２】
フィルムの例は有孔熱可塑性フィルム、有孔プラスチックフィルム、ヒドロホーム（hydroformed）熱可塑性フィルム、網状熱可塑性フィルム、多孔質発泡体、発泡体および熱可塑性樹脂スクリム等である。
【０１３３】
適した変性または非変性天然繊維の例は綿、バガス、ケンプ、亜麻、絹、羊毛、木材パルプ、化学変性木材パルプ、ジュート、レーヨン、エチルセルロースおよびアセチルセルローズである。
【０１３４】
適した木材パルプ繊維は化学プロセス、例えばクラフト（Kraft）−亜硫酸法、機械プロセス、例えば木材粉砕、熱機械法、化学機械（chemi-mechanical）法、化学−熱−機械（chemi-thermo-mechanical）法で得ることができる。さらに、リサイクルされた木材パルプ繊維（漂白または非漂白物）、塩素フリー（ＥＣＦ）クロリンまたは完全塩素フリー（ＴＣＦ）木材パルプ繊維も使用できる。
【０１３５】
繊維質材料は天然繊維または合成繊維のみからなるか、これらの任意の組み合せにすることができる。好ましい材料はポリエステル、レーヨン、これらのブレンド、ポリエチレンおよびポリプロピレンである。
【０１３６】
流体−吸収剤組成物の成分としての繊維質材料は親水性でも疎水性でも、親水性と疎水性を組み合せた繊維にすることができる。親水性の定義は「定義」に記載した。親水性／疎水性の比（従って流体−吸収剤組成物内の親水性および疎水性繊維の量）は取り扱う流体の特性と得られた流体−吸収剤組成物中の流体−吸収剤ポリマー粒子の量に依存する。流体−吸収剤組成物を流体−吸収剤の装着者に合わせる場合、すなわち、疎水性の不織布材料から成るのが好ましい上側液体透過性層の一部または全部の代わりに用いる場合には、疎水性繊維を使用するのが好ましい。疎水性繊維を液体不透過層の機能をする下側通気性（breathable）が且つ液体不透過（fluid-impervious）層にすることもできる。
【０１３７】
親水性繊維の例はセルロース繊維、変性セルロース繊維、レーヨン、ポリエチレン・テレフタレートのようなポリエステル繊維、親水性ナイロン等である。疎水性繊維を親水性処理、例えば界面活性剤処理、シリコン処理した疎水性繊維から得ることもできる。すなわち、ポリオレフィン、例えばポリプロピレン、ポリアミド、ポリスチレン等からの熱可塑性繊維を界面活性剤処理、シリコン処理する。
【０１３８】
層内で繊維間を架橋させて、上側層の強度と一体性を増加させるために繊維は一般に結合部を有していなければならない。
【０１３９】
繊維をウェブにまとめる技術には機械的結合、熱的結合および化学的結合方法がある。機械的結合では、繊維は例えば機械的に絡ませる、例えば水のジェットを用いて絡ませてウェブの形にする（spunlace）。熱的結合は低融点ポリマーの温度を上げて行う。熱的接着方法の例はスパンボンディング（spunbonding）、スルー−エアーボンディング、レジンボンディングである。
【０１４０】
繊維の一体性を増加させるのに好ましい手段は熱的結合、スパンボンディング、レジンボンディング、スルー−エアーボンディングおよび／またはスパンレース（spunlace）である。
【０１４１】
熱的結合の場合には繊維に熱可塑性樹脂材料を加える。熱可塑性材料の一部を少なくとも熱で溶かし、毛細管作用で各繊維を絡ませる。この絡み合いを冷却すると、ボンド部が固化し、繊維マトリックスの一体性か増加する。化学的に剛性化したセルロース繊維の場合には、熱可塑性樹脂が溶融し、流動して密度および重量を維持したまま、繊維層の気孔が増加する。それによって湿った時の構造および層の安定性が維持される。すなわち、熱可塑性樹脂材料の添加で放出された体液の捕捉性が改善し、流体通気性が改良される。
【０１４２】
適した熱可塑性材料にはポリエチレンおよびポリプロピレンのようなポリオレフィン、ポリエステル、コポリエステル、酢酸ビニル樹脂、ポリエチルビニルアセテート、ポリ塩化ビニル、塩化ビニリデン樹脂、ポリアクリル酸、ポリアミド、コポリアミド、ポリスチレン、ポリウレタンおよびこれらポリマー、コポリマーの組み合わせが含まれる。
【０１４３】
適した熱可塑性の繊維は、単一成分のポリマーから作られる繊維にすることができ、また、複数のポリマー、例えば２成分または多成分の繊維から作ることができる。「２成分繊維（bicomponebt fiber）」という用語はシェルとは異なる繊維材料から成るコアを有する熱可塑性樹脂繊維をいう。一般に、シェルとコアの繊維材料は異なる溶融点を有し、一般にはシェルはより低い温度で溶ける。２成分繊維は同心でも、偏心でもよく、シェルの横断面積は一定でも、一定でなくてもよい。偏心した２成分繊維は薄い厚さの繊維層でより高い耐圧縮力を示すという利点がある。別の２成分繊維は耐クリンプ（ベント）性（uncrimped）」または「クリンプ性」を示し、表面潤滑性に異なる特性を湿す２成分繊維もある。
【０１４４】
２成分繊維のポリマーの組み合わせの例はポリエチレン／ポリプロピレン、ポリエチルビニルアセテート／ポリプロピレン、ポリエチレン／ポリエステル、ポリプロピレン／ポリエステル、コポリエステル／ポリエステル等である。
【０１４５】
適した熱可塑性材料は層の繊維を傷つける低い融点を有し且つ流体−吸収剤物品の通常の貯蔵温度以上にする。この融点は約７５℃〜１７５℃の間にあるのが好ましい。熱可塑性樹脂繊維の一般的な長さは約０．４〜６ｃｍ、好ましくは約０．５〜１ｃｍである。熱可塑性樹脂繊維の直径はデニール（９０００メートル当たりのグラム数）またはデテックス（ｄｔｅｘ）（１００００メートル当たりのグラム数）で定義される。熱可塑性繊維の一般的なデテックス（ｄｔｅｘ）は約１．２〜２０、好ましくは約１．４〜１０である。
【０１４６】
流体−吸収剤組成物の一体性を増加させるさらなる手段がスパンポンディング(spunbonding)法である。スパンポンディング法を用いた繊維層製品の特性はポリマー顆粒を直接スピニングして連続フィラメントにした後に繊維層を製造する方法に依存する。
【０１４７】
スパンポンド（Spunbond）ファブリックは押出され、引伸ばされた繊維を移動ベルト上ランダムで一様な状態で配置した後、熱で結合させて作る。繊維はウェブにする間にエアージェットによって互いに分離される。繊維のボンドは一般に加熱ロールまたはホットニードルを押圧してポリマーを部分的に溶かして、繊維を互いに溶融させて行う。分子配向によって融点が上がるので、熱結合繊維としては延伸度の高い繊維は使用しない。低溶融結合部位としてはポリエチレンまたはランダムエチレン／−プロピレンコポリマーが使われる。
【０１４８】
スパンボンディング以外に、樹脂結合方法も熱結合の対照に含まれる。この結合方法を使用する場合には、結合部位に特定の接着剤、例えばエポキシ、ポリウレタンおよびアクリルをベースにした接着剤を繊維質材料のマトリックスに加える。従って、ウェブは樹脂および／または繊維質材料内に分散した熱可塑性樹脂によって結合される。
【０１４９】
さらに他の熱結合方法としては繊維の表面に予熱した空気を吹きかけるスルー−エアー（throug-air）結合法がある。予熱空気は繊維ファブリック表面上に循環されるが、繊維ファブリックの構造中を通過しない。結合部位はバインダの添加によって作られる。このスルー−エアー結合法で使用するのに適したバインダには結晶性バインダ繊維、２成分バインダ繊維および微粉末が含まれる。結晶バインダ繊維または微粉末を使用する場合、バインダは完全に溶け、不織布の横断面全体にわたって溶けた溶滴を形成する。これが冷却すると結合部で結合が起る。シース／コアバインダー繊維の場合には、シースがバインダで、コアがキャリヤ繊維である。スルー−エアー結合法で作った製品はバルキーになり易く、開いて、軟かく、強靱で、伸張性があり、通気性があり（breathable）、吸収性がある。スルー−エアー結合のすぐ後にカレンダー加工を行った製品は、ホット・ロール間でカレンダー加工した製品とスルー−エアー結合のみで圧縮しない製品との中間の厚さを有している。この製品は冷間圧縮した後でも柔軟で可撓性があり、エリア−ボンド／熱間カレンダー加工した材料より伸張性がある。
【０１５０】
スパンレーシング（Spunlacing）（「ハイドロエンタングルメント（hydroentanglement）」）方法もウェブの一体性を増加させる方法の一つである。ルーズな繊維［通常エアーレイド（air-laid）またはウエットレード（wet-laid）］のウェブを最初に圧縮し、予備加湿（prewetted）してエアポケットを無くす。スパンレーシングでは複数列の細かい高速噴射水を用いて多孔質ベルトまたは移動する有孔パターンスクリーン上でウェブを叩くことで各繊維を互いに結ぶ。一般に最初のインジェクタから最後のインジェクタへ向かって水圧を増加させる。１５０バールと同じ程度の圧力は、ウェブの上へ噴流を指導するために用いる。大部分の不織布ではこの圧力で充分であるが、特殊用途ではさらに高い圧力が使われる。
【０１５１】
スパンレーシング法は水の噴射を使って繊維をもつれさせてファブリックを一体化させる不織布製造システムである。スパンレーシング法で作った不織布の主たる特性は柔軟性、ドレープ性、適合性および相対的高い強度である。
【０１５２】
液体透過層のある種の構造上の特徴に利点があることが最近の研究で分かった。例えば層の厚さは非常に重要で、ｘ−ｙ寸法と共に層の捕捉−分配挙動に影響する。一体化された輪郭構造をさらに有する場合には、捕捉−分配挙動は層の三次元構造に関係付けることができる。従って、液体透過層の機能では３Ｄ−ポリエチレンが好ましい。
【０１５３】
従って、適した液体透過層（Ａ）は上記方法で繊維を熱的結合、スパンポンディング、樹脂結合またはスルー−エアー結合した不織布層である。他の適した液体透過層は３Ｄ−ポリエチレン層およびスパンレースである。
【０１５４】
３Ｄ−ポリエチレン層およびスパンレースの基礎重量は１２〜２２ｇｓｍであるのが好ましい。
【０１５５】
一般に、液体透過層（Ａ）は流体−吸収剤構造の一部または全体を通して延び、サイドフレープ、サイド包装要素、ウイングおよび耳部の内部まで延び、および／または、その一部を形成するのが好ましい。
【０１５６】
液体不透過層（Ｂ）
液体不透過層（Ｂ）は流体−吸収剤物品、例ベッドシーツ、パンツ、パジャマおよび下着と接触する濡れ物品から流体−吸収剤コアによって吸収され、保持された滲出物を遮断する。従って、液体不透過層（Ｂ）は織布、不織布材料、ポリマーフィルム、例えばポリエチレンまたはポリプロピレンの熱可塑性樹脂フィルム、複合材料、例えばフィルム塗装された不織布材料から成ることができる。
【０１５７】
適した液体不透過層は不織布、プラスチックおよび／またはプラスチックと不織布の積層品を含む。プラスチックおよび／または不織布とプラスチックの積層品が適度の呼吸性（breathable）を有する、すなわち、液体不透過層（Ｂ）が流体−吸収剤材料からの蒸気を逃すことができるようにすることができる。この液体不透過層層は一定の水蒸気透過率を有すると同時に一定レベルの不透過性も有していなければならない。この２つの特徴を組み合わせるために液体不透過層層は少なくとも２つの層を含むのがよい。例えば、所定の基礎重量と気孔とを有する繊維不織布と連続三次元フィルム、例えば所定の厚さを有し、必要に応じて孔構造を有する第２層としてのポリビニルアルコールとの積層品とを組み合わせる。この積層品は障壁の役目をし、液体は運搬せず、湿気は通さない。適した液体不透過層は少なくとも一つの繊維不織布、例えば剛性繊維の溶融ブロー不織布層またはスパンボンド織布層の多孔質ウェブの複合ウェブから成る第１呼吸（breathable）層と、液体不透過性ポリマーフィルム、例えば必要に応じて毛細管（好ましくはフィルムの面に対して垂直でなく、フィルムの面に対して９０°以下の角度で配置された毛細管）の作用をする気孔を有するプラスチックから成る男性３次元ウェブの第２層とを有する。
【０１５８】
適した液体不透過層は蒸気を透過させる。液体不透過層は水蒸気伝達率（ＷＶＴＲ）が２４時間当たり少なくとも約１００ｇｓｍ、好ましくは２４時間当たり少なくとも２５０ｇｓｍ、２４時間当たり少なくとも約５００ｇｓｍである蒸気透過物質から作るのが好ましい。
【０１５９】
液体不透過層（Ｂ）は疎水性材料、例えば剛性繊維またはプラスチック、例えばポリエチレンから成る液体不透過性ポリマーフィルムから成る不織布から作るのが好ましい。液体不透過層の厚さは１５〜３０μｍであるのが好ましい。
【０１６０】
さらに、液体不透過層（Ｂ）は密度が１２〜２０ｇｓｍの不織布と、厚さが１０〜１５μｍのポリエチレン層とから成る不織布とプラスチックの吸収剤コアで作るのが好ましい。
【０１６１】
典型的な液体不透過層（Ｂ）は流体−吸収剤構造を部分的または完全に横切って延び、サイドフレープ、サイド包装要素、ウイングおよび耳部の一部を形成する。
【０１６２】
流体吸収剤コア（Ｃ）
流体吸収剤コア（Ｃ）は一般に上側液体透過性層（Ａ）と下側液体非透過性層（Ｂ）との間に配置される。
【０１６３】
吸収剤コアは一般にコアラップ（core wrap）すなわち吸収材料を囲む外皮として入手できる。一般にこのコアラップまたは外皮は底部層とトップ層とから成る。この底部層は下層（Ｂ）と接触し、トップ層は上側層（Ａ）と接触する。底部層が省略して、下層（Ｂ）が下側液体不透過層（Ｂ）の役割をし、それ自体を底部層とすることもできる。トップ層を省略し、上側液体透過性層（Ａ）に上側液体透過性層（Ａ）とトップ層の両方の役割をさせることもできる。
【０１６４】
流体−吸収剤コア（Ｃ）の上側面積は少なくとも２５０ｃｍ2、好ましくは少なくとも３００ｃｍ2、より好ましくは少なくとも２００ｃｍ2であるのが好ましい。この上側面積は上側液体透過性層に対向したコアの部品である。
【０１６５】
流体−吸収剤コアは一般に単一タイプの流体−吸収剤ポリマー粒子を含むことができ、また、異なる種類の流体−吸収剤ポリマー材料から成る流体−吸収剤ポリマー粒子を含むことができる。すなわち、単一種類のポリマー材料または異なる種類のポリマー材料、例えばゲル重合から誘導される規則的な流体−吸収剤ポリマー粒子と滴下(dropletization)重合で得られた流体−吸収剤ポリマー粒子との混合物を流体−吸収剤ポリマー粒子に加えることができる。あるいは、逆懸濁重合に由来する流体−吸収剤ポリマー粒子を加えることもできる。
【０１６６】
本発明では、吸収剤コアは流体−吸収剤粒子を固定するための複数のポケットを有している。
【０１６７】
[図１]を参照する。この[図１]は四角形のポケットと、縦方向（ＭＤ）および横方向（ＴＤ）に延びたビードとを有する吸着剤コアの平面図である。２つのシート層（２）をトップ層および底部層として使用できる。本発明の一実施例では、これらの層の少なくとも１つに接着剤（一般にはホットメルト接着剤）の層をコーティングできる。この接着剤は表面の全体または所定面積だけ、例えばストライプ状またはポケット（４，４ａ）の近傍だけに存在できる。接着剤はＳＡＰを受けて付着し、ＳＡＰの大部分はポケット領域のシート層の表面に付着する。ポケット（４ａ、４）の断面形状に成形するために例えば真空力を層に加えることができる。
【０１６８】
さらに、一体性を改良するために、[図１]に示すように、コア一体化用接着剤ビード（５）（接着剤ロープともよばれる）をポケット（４ａ、４）間に配置することもできる。
【０１６９】
ポケットは種々の形およびパターンを有することができる。例えば、ポケットは辺の長さが変えた長方形または正方形にすることができる。長さは例えば１０ｍｍ×１０ｍｍから１０ｍｍ×８０ｍｍにすることができ、これには任意方向およびに任意形の２０ｍｍ×２０ｍｍ〜２０ｍｍ×６０ｍｍまたは２０ｍｍ×２０ｍｍ〜４０ｍｍ×４０ｍｍまたは２０ｍｍ×４０ｍｍが含まれる。最終ポケットの深さはそれに充填するＳＡＰ材料の質量に依存する。例えば幼児おむつでは深さは１ｍｍ〜５ｍｍ（最終成形後、襞付けまたはカレンダー加工後）にするのが好ましい。他の任意の所望幾何学形状およびパターンが考えられる。
【０１７０】
ポケットはその面積に関して任意の所望形状、例えば円、楕円、長方形、正方形、三角形（上記から見た形）にすることができる。特に好ましいのは多角形または所望の多角形の組み合わせである。また、特に好ましい形は縦方向（ＭＤ）に連続した一つまたは複数のストライプを塗布したもので、ストライプを互いに平行に塗布したものである。
【０１７１】
また、接着剤ビードがポケットを取り囲んだ連結ネットワークを形成するのも好ましい。
【０１７２】
流体−吸収剤粒子は、各ポケットに供給装置（dosing device）、特に流体−吸収剤粒子に回転を与える回転モービル（可動装置）を有するハウジングを用いて粒子を複数の粒子流に分配する「超吸収剤粒子の新規な分配方法」と題する特許文献６１（欧州特許出願第１２１９９１９７．０号）に記載の分配装置を用いて、すなわち、実質的に同じパラメターを有する個々の分配装置を用いて所望の粒径分布を供給することよって、異なるポケット間での吸収剤コアのポリマーの粒径分布の違いが１５％を超えないようにする。
【特許文献６１】欧州特許出願第１２１９９１９７．０号
【０１７３】
第２層、例えば水透過層は流体の通過を許し、ＳＡＰまで達するようにするトップ層の役目をする。
【０１７４】
第２層は必要に応じて接着剤層を含み、好ましくは連続層にし、ＳＡＰを収容し且つビードを有するポケット（４ａ、４）を有する第１シート層に固定することができる。結合領域は直径が約０．５ｍｍ〜２ｍｍの長方形、円形または四角形にすることができる。結合領域を有する流体−吸収剤物品は湿潤強度がさらに増す。得られたサンドイッチ構造物に次いでカレンダー加工して２つのシート層を互いに結合する。この後にプリーツ加工（またはコンパクティング）を最後に実行して、プリーツを作り、ＳＡＰをポケット内に密に入れ、ＳＡＰをポケット内に固定する。プリーツが不要な場合にはこのプリーツ加工は省略できる。一般にプリーツはカレンダー加工後且つプリーツ加工前にＳＡＰがトップ層の上側表面と実質的に全面で接触しない時、および／または、ＳＡＰがプリーツ加工前のポケットによって規定される体積の７０％以下、好ましくは体積で５０％以下の時に形成される。
【０１７５】
上記のように接着剤ビードを塗布して各層を結合する代わりに、各層を機械的、熱的、超音波結合またはこれらの組み合わせ、または、それと接着剤とを組み合わせて互いに結合させることもできる。接合領域は規則的パターンでも不規則パターンでもよく、例えば、流体−吸収剤コアの縦軸線と整合させ、多角形パターン、例えば６角形または６角形にすることができる。接合領域の直径は約０．５ｍｍ〜２ｍｍにすることができる。
【０１７６】
流体−吸収剤コアは最大で２０重量％の繊維質材料を含むことができる。
【０１７７】
流体−吸収剤コアは一般に単一種類の流体−吸収剤ポリマー粒子を含むか、異なる種類の流体−吸収剤ポリマー材料から成る流体−吸収剤ポリマー粒子を含む。従って、単一種類のポリマー材料または異なる種類のポリマー材料から成る流体−吸収剤ポリマー粒子の混合物、例えばゲル化重合と液的重合で得た規則的な流体−吸収剤ポリマー粒子の混合物の流体−吸収剤ポリマー粒子を加えることができる。さらに、逆懸濁重合で得た流体−吸収剤ポリマー粒子を加えることもできる。
【０１７８】
あるいは、特徴の異なる流体−吸収剤ポリマー粒子を混合することもできる。従って、流体−吸収剤コアは一定のｐＨ値を有する流体−吸収剤ポリマー粒子を含むことができ、また、ｐＨが約４．０〜約７．０の異なるｐＨ値を有する２つ以上の成分の混合物を含むこともできる。好ましくは、ゲル重合または逆懸濁重合で得た例えばｐＨが約４．０〜約７．０の流体−吸収剤ポリマー粒子の混合物と滴下重合で得た流体−吸収剤ポリマー粒子との混合物を用いる。
【０１７９】
適した流体−吸収剤コアは、流体−吸収剤ポリマーと流体−吸収剤材料に組込みトリックスを牽制する繊維質材料との混合物である。この混合物は均質すなわち全ての成分が同じ構造となるように混合する。流体−吸収剤材料の量は流体−吸収剤コア全体にわたって一様にするか、変化させることができる、例えば中央領域と末端領域との間で流体−吸収剤材料の濃度を変えることができる。しかし、粒子と繊維を収容したポケット間での流体−吸収剤粒子のＰＳＤの違いは１５％以下でなければならない。
【０１８０】
また、流体−吸収剤物品の製造方法によって形成された複数の層を含む流体−吸収剤コアも適している。この積層構造はｚ−方向に異なる層を作ることで形成できる。
【０１８１】
あるいは、他の材料の層、例えば開放型または密封型のセルを有する発泡体層または有孔フィルムを加えることもできる。流体−吸収剤ポリマー材料を含む少なくとも２つの積層品にすることもできる。
従って、適した流体−吸収剤コアは０〜２０重量％の繊維質材料と、８０〜１００重量％の流体−吸収剤ポリマー粒子、好ましくは３〜１５重量％の繊維質材料と、８５〜９７重量％の流体−吸収剤ポリマー粒子とから成り、より好ましくは５〜１０重量％の繊維質材料と、９０〜９５重量％の流体−吸収剤ポリマー粒子とから成り、さらに好ましくは繊維物質を含まず、１００重量％が流体−吸収剤ポリマー粒子から成る。
【０１８２】
流体−吸収剤ポリマー粒子コア中の流体−吸収剤ポリマー粒子および／または流体−吸収繊維の量は３〜２０ｇ、好ましは６〜１４ｇ、ｍａｘｉおむつの場合は８〜１２ｇ、失禁製品の場合は約５０ｇまでである。
【０１８３】
一般に、流体−吸収剤物品は少なくとも一つの上側液体透過性層（Ａ）と、少なくとも一つの下側液体非透過性層（Ｂ）と、層（Ａ）と層（Ｂ）との間の少なくとも一つの流体−吸収剤コア層とを有し、必要に応じて他のオプション層を有する。体液吸収の制御性を上げ、および／または、繊維状マトリックに対する流体−吸収剤ポリマー粒子の重量比率を増加させて可撓性を上げるためには、一つ以上の他の流体−吸収剤コアをさらに加えるのが有利である。第１の流体−吸収剤コアへ第２の流体−吸収剤コアを加えることで体液の輸送および分配がより良くできる。さらに、より多量に吐出された体液を保持できる。異なる流体−吸収剤ポリマー濃度と含有量を有する複数の層を組み合わせることで、複数の流体−吸収剤コアを含む場合でも、流体−吸収剤物品の厚さを最小に減らすことができる。
【０１８４】
適した流体−吸収剤物品は単一または流体−吸収剤物品で一般的な他の層を任意に組み合わせた複数のコアを含むことができる。好ましい流体−吸収剤物品は単一または二層のコア・システムを含み、最も好ましいのは流体−吸収剤物品は単一の流体−吸収剤コアを含むものである。
【０１８５】
これら複数の層または重ね合せ物は例えば接着剤、機械的、熱的、超音波結合またはこれの組み合わせで互いに結合するのが好ましい。各層の内部または層の間に流体−吸収剤ポリマー粒子を入れて例えば別の流体−吸収剤ポリマー層を形成することもできる。
【０１８６】
従って、コアの層の数または容積に従って、得られる流体−吸収剤コアの厚さは決定され、流体−吸収剤コアは１つの平らな層または三次元の断面形状を有する層にすることができる。
【０１８７】
一般に、上側液体透過性層（Ａ）および下側液体非透過性層（Ｂ）は各種の流体−吸収剤物品のニーズに従ってその形状および寸法を決めることができ、多様な装着者に合ったサイズにすることができる。従って、上側液体透過性層および下側液体非透過性層の組み合わせで公知の全ての寸法または形状にすることができる。適した組み合わせはロート形、四角形、台形、ｔ型、ダブルｔ型または解剖学的立体形状を有する。
【０１８８】
臭気のコントロールのために香りおよび／または臭気制御添加剤を加えることができる。適した臭気制御添加剤は当業者に公知の時間の経過とともに流体−吸収剤物品に生じる臭気を減らす全ての物質である。従って、適した臭気制御添加剤は無機材料、例えばゼオライト、活性炭、ベントナイト、シリカ、アエロゾル、珪藻土、クレー、キレート剤（chelants）、例えばエチレンジアミン・テトラ酢酸（ＥＤＴＡ）、シクロデキストリン、アミノポリカルボン酸、エチレンジアミン・シクロブタン・ホスホン酸、アミノホスフェート、多官能形芳香族アロマ、Ν、Ν−ジコハク酸である。
【０１８９】
適した臭気制御添加剤には抗菌剤、例えば第４級アンモニウム、フェノールアミドおよびニトロ化合物およびこれらの混合物や、殺菌薬、例えば銀塩、亜鉛塩、塩化セチルピリジニウムおよび／またはトリクロサンおよびＨＬＢ値が１２以下の界面活性剤が含まれる。
【０１９０】
他に適した臭気制御添加剤は無水基を有する化合物、例えば無水マレイン酸、無水イタコン酸、無水ポリマレイン酸、無水ポリイタコン酸、マレイン酸とＣ２−Ｃ８オレフィンまたはイソブテン、ジイソブテンまたはスチレンとのコポリマー、酸基を有する化合物、例えばアスコルビン酸、安息香酸、クエン酸、サリチル酸、ソルビン酸、酸基を有するモノマーの流体可溶性ポリマー、Ｃ３−Ｃ５不飽和カルボン酸のホモまたはコポリマーである。
【０１９１】
さらに他の適した臭気制御添加剤はカプロン酸アリル、シクロヘキサンアリルアセテート、シクロヘキサンアリルプロピオネート、酢酸アミル、プロピオン酸アミル、アネトール、嫌気性アルデヒド、アニソール、ベンズアルデヒド、ベンジルアセテート、ベンジルアセトン、ベンジルアルコール、酪酸ベンジル、蟻酸ベンジル、カンフェン、樟脳ゴム、ラエボ−カルベオール（laevo-carveol）、ギ酸シンナミル、シス−ジャスモン、シトラール、シトロネロールおよびその環状誘導体、クミンアルコールおよびその誘導体、環状Ｃ、ジメチルベンジルカルビノールおよびその誘導体、ジメチルオクタノールおよびその誘導体、ユーカリプトール、ゲラニル誘導体、ラバンズリルアセテート、りグストラル（ligustral）、ｄ−リモネン、リナロール、リナルリル（linalyl）誘導体、メントンおよびその誘導体、ミルセンおよびその誘導体、ネロール、ｐ−クレゾール、ｐ−サイメン、オレンジテルペン、α−ポネン、４−テルピネオール、チモール等である。
【０１９２】
臭気制御添加剤としてマスキング剤を使用することもできる。マスキング剤は香料を封入した固体の壁材料であり、壁材料は香料成分を時間の経過とともに放出する流体可溶性のマトリックスから成るのが好ましい。
【０１９３】
他の適した臭気制御添加剤は遷移金属、例えばＣｕ、Ａｇ、Ｚｎ、酵素、例えばウレアーゼ阻害酵素、澱粉、ｐＨ緩衝材料、キチン質、緑茶抽出物、イオン交換樹脂、カーボネート、重炭酸塩、燐灰石、硫酸塩またはこれらの混合物である。
【０１９４】
好ましい臭気制御添加剤は緑茶抽出物、シリカ、ゼオライト、炭素、澱粉、キレート剤、ｐＨ緩衝材料、キチン質、珪藻土、クレー、イオン交換樹脂、炭酸塩、重炭酸塩、燐酸塩、硫酸塩、マスキング剤またはこれらの混合物である。臭気制御添加剤の濃度は約０．５〜約３００ｇｓｍである。
【０１９５】
最近の研究では流体−吸収剤物品の湿り度を電気的にモニターする湿り度指示薬を添加が提案されている。湿り度指示薬を添加したホットメルト接着も公知である。湿り度指示薬は黄色から相対的に深い青色まで色を変える。この色変化は流体−吸収剤物品の液体不透過性の外側材料を介して容易に知覚できる。また、バックシートにパターン状に印刷した可溶性インキが現れて湿ったことを示す湿り度指示方法も公知である。
【０１９６】
適した湿り度指示薬はソルビタンモノオレートとポリエトキシ化した水素化ひまし油との混合物から成る。湿り度指示薬の量は流体−吸収剤コアの重量に対して約１〜５重量％であるのが好ましい。
【０１９７】
流体−吸収剤コアの基礎重量は６００〜１２００ｇｓｍの範囲である。流体−吸収剤コアの密度は０．１〜０．２５ｇ／ｃｍ3の範囲である。流体−吸収剤コアの厚さは、おしめの場合は１〜５ｍｍ、好ましくは１．５〜３ｍｍの範囲であり、失禁製品の場合には３〜１５ｍｍの範囲である。
【０１９８】
オプションのダスティング層
吸収剤コアに組み込める一つのオプション成分はそれに隣接するダスティング（dusting）層である。このダスティング層は繊維層で、吸収剤コアの上および／または底に配置できる。一般にダスティング層は貯蔵層の下敷き(underlaying)である。この下敷き層は流体−吸収剤コアの製造工程中は散布された流体−吸収剤ポリマー粒子のキャリヤの役目をするのでダスティング層とよばれる。流体−吸収剤ポリマー材料がマクロ構造物、フィルムまたはフレークの形をしている場合にはダスティングの挿入は必要ない。滴下重合で得られた流体−吸収剤ポリマー粒子の場合、粒子はエッジのない滑らかな表面を有する。この場合にも、流体−吸収剤コアへダスティング層を加える必要はない。それに対して、ウイッキング（wicking）性能のような追加の流体−ハンドリンク特性に対してはダスティング層が大きな利点を有し、液体不透過層（Ｂ）のピンホールディングやポックマーキングを減らす。
【０１９９】
ダスティング層はフラッフ（アセテート繊維）を含む繊維層であるのが好ましい。
【０２００】
オプションの獲得−分配層（Ｄ）
オプションの捕捉−分配層（Ｄ）は上側層（Ａ）と流体−吸収剤コア（Ｃ）との間に位置し、吐出された体液を流体−吸収剤組成物の他の領域または他の層へ効率的に移し、分配して体液が動かずに保存されるように作るのが好ましい。すなわち、上側層は吐出された液体を捕捉−分配層（Ｄ）へ移し、それを流体−吸収剤コア中に分配する。
【０２０１】
捕捉−分配層は繊維質材料から成り、必要に応じて流体−吸収剤ポリマー粒子を含む。
【０２０２】
繊維質材料は親水性でも、疎水性でも、親水性および疎水性を組み合わせた繊維にすることができ、天然繊維、合成繊維またはこれらの組み合わせにすることができる。
【０２０３】
適した捕捉−分配層はセルロース繊維および／またはセルロース誘導体繊維および／または合成繊維またはこれらの組み合わせで作ることができる。従って、適した捕捉−分配層はセルロース繊維、特に木材パルプのフラッフを含む。他に適したものは親水性、疎水性の繊維と変性またはみ変性の天然繊維で、その例は上記の「液体透過層（Ａ）」に記載のものである。
【０２０４】
流体の捕捉と分配の両方の特性を与えるためには変性セルロース誘導体繊維を使用するのが好ましい。変性セルロース誘導体繊維の例は化学処理したセルロース誘導体繊維、特に化学的に剛性化したセルロース誘導体繊維である。「化学的に剛性化したセルロース誘導体繊維」という用語は繊維のスティフネスを増加させる化学薬品で堅くしたセルロース誘導体繊維を意味する。その手段には塗料の形または含浸の形で化学硬化剤を加えることが含まれる。適した硬化剤の典型例は窒素含有記載を有するカチオン変性デンプン、ラテックス、ポリアミド−エピクロロヒドリン樹脂、ポリアクリルアミド、尿素ホルムアルデヒド、メラミン・ホルムアルデヒド樹脂およびポリエチレンイミン樹脂が含まれる。
【０２０５】
剛性化には化学構造の変更、例えばポリマー鎖の架橋も含まれる。従って、繊維に架橋剤を加えて繊維間に化学的架橋ボンドを形成することもできる。さらに、セルロース誘導体繊維を個々に架橋ボンドで堅くすることもできる。適した硬化剤はＣ２−Ｃ８ジアルデヒド、酸性官能基を有するＣ２−Ｃ８モノアルデヒド、特にＣ２−Ｃ９ポリカルボン酸を含むモノマー架橋剤である。
【０２０６】
変性セルロース誘導体繊維は化学処理されたセルロース誘導体繊維であるのが好ましく、特に、セルロース誘導体繊維をクエン酸で処理して得られるカールした繊維が好ましい。セルロース誘導体繊維および変性セルロース誘導体繊維の基礎重量は５０〜２００ｇｓｍであるのが好ましい。
【０２０７】
適した捕捉−分配層には剛性繊維も含まれる。合成繊維の例は上記の「液体透過層（Ａ）」で記載したものであり、捕捉−分配層は３Ｄ−ポリエチレンであるのが好ましい。
【０２０８】
セルロース誘導体繊維と同様に、親水性合成繊維が好ましい。親水性合成繊維は疎水性繊維を化学変性して得ることができる。親水性は疎水性繊維の界面活性剤処理によって実行するのが好ましい。すなわち、疎水性繊維の表面を非イオン物質またはイオン性界面活性剤で処理、例えば繊維に界面活性剤をスプレーするか、繊維を界面活性剤に浸して親水性にすることができる。永久的親水性合成繊維がさらに好ましい。
【０２０９】
捕捉−分配層の繊維質材料を固定して層の強さと一体性とを増加させることができる。ウェブ中の繊維をまとめる方法は機械的結合、熱的結合および化学的結合である。ウェブの一体性を増加させる各種の方法は上記の「液体透過層（Ａ）」で記載したものである。
【０２１０】
好ましい捕捉−分配層は繊維質材料とその中に分配された流体−吸収剤ポリマー粒子とから成る。流体−吸収剤ポリマー粒子はルーズな繊維から層を形成するプロセスの間に加えるか、層の形成後にモノマー溶液を加え、塗布した溶液をＵＶ−誘導手段で重合させることもできる。従って、「インサイチュー（in situ）重合」方法を流体−吸収剤ポリマーに応用することができる。
【０２１１】
適した捕捉−分配は８０〜１００重量％の繊維質材料と、０〜２０重量％の流体−吸収剤ポリマー粒子とから成り、好ましくは８５〜９９．９重量％の繊維質材料と、０．１〜１５重量％の流体−吸収剤ポリマー粒子、より好ましくは９０〜９９．５重量％の繊維質材料と、０．５〜１０重量％の流体−吸収剤ポリマー粒子、さらに好ましくは９５〜９９重量％の繊維質材料と、１〜５重量％の流体−吸収剤ポリマー粒子とから成る。
【０２１２】
好ましい捕捉−分配層の基礎重量は流体−吸収剤ポリマー粒子の濃度に従って２０〜２００ｇｓｍ、最も好ましくは４０〜５０ｇｓｍである。
【０２１３】
オプションのティッシュ層（Ｅ）
オプションのティッシュ層は（Ｃ）層のすぐ上および／または下に配置される。ティッシュ層の材料は公知の任意種類のウェブ、布、織物およびフィルムを含む基材にすることができる。ティッシュ層は天然繊維、例えばセルロース、綿、亜麻、亜麻、大麻、羊毛、絹、毛皮、毛および天然鉱物繊維にすることができる。また、ティッシュ層をレーヨンおよびリオセル（lyocell）（セルロースから得られる）、多糖類（澱粉）、ポリオレフィン繊維（ポリプロピレン、ポリエチレン）、ポリアミド、ポリエステル、ブタジエン−スチレンブロック共ポリマー、ポリウレタンおよびこれらを組み合わせた合成繊維から作ることもできる。ティッシュ層はアセテート繊維から成るのが好ましい。
【０２１４】
他のオプショナル成分（Ｆ）
１．レグカフ（Leg Cuff）
代表的なレグカフ（Leg Cuff）は繊維材料と不織布材料とを同時に形成する直接押出法によって作ることができる不織布材料で構成するか、製造の後工程で不織布材料上に繊維を乗せるプレホーム繊維のレーイング（laying）プロセスで作ることができる。直接押出法の例にはスパンボンディング、メルトブローボンディング、溶剤スピニング、電気スピニングおよびこれらの組み合わせが含まれる。レーイングプロセスの例はウエットレーイングおよびドライレーイング（例えばエアーレーイング、カードリング）である。重量プロセスの組み合わせにはスパンボンド−メルトブロー−スパンボンド（ｓｍｓ）、スパンボンド−メルトブロー−メルトブロー−スパンボンド（ｓｍｍｓ）、スパンボンド−カードリング（ｓｃ）、スパンボンド−エアーレーイング（ｓａ）、メルトブロー−エアーレーイングおよびこれらの組み合わせが含まれる。直接押出法を含む組み合わせは時間的に同じ点または時間的に異なる点で組み合わせることができる。上記の例では一つまたは複数の層を各方法で作ることができる。従って、「ｓｍｓ」は３つの層は不織布材料、「ｓｍｓｍｓ」または「ｓｓｍｍｓ」は５つの層が不織布材料であることを意味する。ここで、小文字（ｓｍｓ）は各層を示し、大文字（ＳＭＳ）は同様な隣接層の編集物を示す。
【０２１５】
さらに、適したレグカフは弾性材料のストランドで与えられる。ｓｍｓ、ｓｍｍｓまたはｓｍｓｍｓの層の組み合わせを示す合成繊維のレグカフが好ましい。不織布の密度は１３〜１７ｇｓｍであるのが好ましい。レグカフは２つの弾性ストランドを備えているのが好ましい。
【０２１６】
２．弾性体（エラスティック）
エラスティック（弾性体）は装着者の体、例えばウエストおよび脚のまわりに流体−吸収剤物品を固定し、閉じて、しっかりとフィットさせるために使われる。エラスティックはアウター層とインナー層または流体−吸収剤物品との間か、アウターカバーとボデーサイドライナーとの間に置かれる。適したエラスティックは熱可塑性樹脂ポリウレタン、エラストマー材料、ポリ（エーテルアミド）ブロックコポリマー、熱可塑性ゴム、ブタジエンスチレンコポリマー、シリコンゴム、天然ゴム、合成ゴム、スチレンイソプレンコポリマー、スチレン／エチレン／ブチレンコポリマー、ナイロンコポリマー、セグメント化したポリウレタンおよび／またはエチレン−酢酸ビニルコポリマーから成るスパンデックス繊維のシート、リボンまたはストランドから成る。エラスティックは引張った状態で基材に固着するか、基材を引張った後に固着することができる。あるいは、エラスティックを基材に固着した後にエラストマー化するか、例えば加熱して収縮させる、
【０２１７】
３．閉じるシステム
閉じるシステムはテープのタブ、ランディングゾーン、エラスティック、プルアップおよびベルトシステムを含む。
この閉じるシステムを用いてウエストの第１区域の少なくとも一部をウエストの第２区域の一部に付けて流体−吸収剤物品を固定し、流体吸収剤のレッグ穴部とウエスト部分を形成する。流体−吸収剤物品は再び閉じることができるシステムを備えているのが好ましい。
【０２１８】
閉じるシステムはこの種の用途に適した任意材料、例えばプラスチック、エラスティック、フィルム、発泡体、不織布基材、織布基材、紙、ティッシュ、積層品、繊維強化プラスチックまたはこれらの組み合わせからなる再シール可能なシステムでも永久的に閉じるシステムでもよい。閉じるシステムは可撓性材料を含み、装着者の皮膚に刺激を与えずに滑らか且つソフトであるのが好ましい。
【０２１９】
閉じるシステムの１つの部品は接着テープにするか、第１ウエスト領域の横方向端部に配置された一組の横に延びたタブにすることができる。一般にテープ・タブはフロントボディパネルに付けられ、第１ウエストバンドの各コーナーから延びる。このテープ・タブの内側面上には接着剤が塗布されている。この接着剤は使用前には剥離可能なシートで保護されている。
【０２２０】
適したテープ・タブは熱可塑性ポリマー、例えばポリエチレン、ポリウレタン、ポリスチレン、ポリカーボネート、ポリエステル、エチレン酢酸ビニル、エチレン・ビニールアルコール、エチレン酢酸ビニル・アクリレートまたはエチレン・アクリル酸コポリマーで作ることができる。
【０２２１】
適した閉じるシステムをフックのフック部分とループファスナーにすることもできる。そのターゲット装置はフックのフック部分とループファスナーから成る。
【０２２２】
適した機械的に閉じるシステムはランディングゾーンを含む。機械的に閉じるシステムは外側カバーに直接締付けることができる。ランディングゾーンは、テープ・タブと係合させる流体−吸収剤物品のエリアの役目をする。ランディングゾーンは母材と複数のテープ・タブとを含むことができる。テープ・タブはランディングゾーンの母材に埋め込むことができる。母材はループ材料を含むことができる。ループ材料は裏打ち材料とこの裏打ち材料に取り付けた不織布のスパンボンドウェブ層を含むことができる。
【０２２３】
適したランディングゾーンはスパンボンディングで製造できる。スパンボンドされた不織布は溶融した熱可塑性材料を押し出して得られるメルトスパン繊維から作られる。機械的に閉じるシステムの場合には２軸配向ポリプロピレン（ＢＯＰＰ）またはブラシをかけした／閉じたループが好ましい。
【０２２４】
適した機械の閉じシステムは流体−吸収剤物品、例えばパンツまたはプルアップ用の可撓性ウエストバンドの役目をする弾性ユニットを含む。この弾性ユニットによって装着者は流体−吸収剤物品、例えばトレーニングを脱ぐことができるようになる。
【０２２５】
適したパンツ形の流体−吸収剤物品はフロント部、背面部、股関節部、フロント部と背面部を接続する横向方向の側面部、ヒップ部、弾性のあるウエスト領域および液密な外側層を有する。ヒップ部はユーザのウエストまわりに整えられる。使い捨てパンツ形の流体−吸収剤物品（プルアップ）は好ましい耐屈曲性、伸縮性、耐漏れ性およびフィット性を有し、装着者に優れた履き心地を与える。
【０２２６】
適したプルアップは低モジュラスで、優れた耐引裂き強度および高弾性回復性を有する熱可塑性樹脂フィルムのフィルム、シートおよび積層体から成る。
【０２２７】
適した閉じるシステムは、流体−吸収剤物品の締め付け装置中に弾性領域を生じさせるエラストメリックから成ることができる。このエラストメリックは漏れた時にウエストおよびレグ開口部の所で装着者に流体−吸収剤物品の心地よいフィット感を与え、しかも、漏れに対して十分な性能を維持することができる。
【０２２８】
適したエラストメリックは蒸気透湿性と液体バリアー性とを有するエラストマーポリマーまたは弾性接着剤である。好ましいエラストメリックは伸長後にその元の長さと同じ長さに戻るものである。
【０２２９】
適した閉じシステムは流体−吸収剤記事を装着者の体に柔軟に固定するためのベルトシステム、ウエスト−ベルトと脚−ベルトをさらに備え、装着者に改良された付け心地を与える。適したウエスト−ベルトは２つの弾性ベルト、左および右の弾性ベルトを有している。右側弾性ベルトは右側の角度付きエッジの各々と組み合わされる。左右の側部ベルトは吸収性衣料を平らに置いた時に弾性的に伸ばされる。各ベルトは流体−吸収剤物品のフロント部と背面部との間に延びて、ウエスト用穴と脚用穴とを形成する。
【０２３０】
ベルトシステムはエラストメリックで作るのが好ましい。それによって流体−吸収剤物品の心地よいフィット感を提供し、耐漏れ性を維持する。
【０２３１】
Ｄ．流体−吸収剤物品の構築
本発明はさらに、上記成分、層、フィルム、シート、ティシュまたは上記基材を結合させて流体−吸収剤物品を作る方法にも関するもきのである。少なくとも２つ、好ましくは全ての層、フィルム、シート、ティシュまたは上記基材を結合させる。
【０２３２】
適した流体−吸収剤物品は単一または複合の流体−吸収剤コア−システムを含む。流体−吸収剤物品は単一または２つの流体−吸収剤コア−システムを含むのが好ましい。
【０２３３】
製品シャシおよびそれに含まれる成分の構築は当業者に公知の通り、ホットメルト接着剤をディスクリートに塗布することで制御される。その例は例えばボスティック（Bostik）社（フランス）で製造しているＨ４２４５およびその他の特定の機能性接着剤である。
【０２３４】
以下、実施例を用いて本発明を詳細に説明する。
以下に記載する流体−吸収剤ポリマー粒子および流体−吸収剤コアは下記の検査法でテストした。
【０２３５】
方法
特にことわらない限り、測定は２３±２℃の周囲温度、５０±１０％の相対湿度で実行した。流体−吸収剤ポリマーは測定前に完全に混合した。
【０２３６】
流体−吸収ポリマー粒子の密度
一般に粒子の形をした吸収剤ポリマー材料の見掛け密度（かさ密度ともよばれる）はＥＤＡＮＡ規格の検査法ＷＳＰ２６０．２（０５）に従って測定できる。この規格での試験条件はこの規格の検査法の第６．２節に記載されており、２３±２℃および５０±５％の湿度のセットである。
【０２３７】
食塩水フロー導電率（ＳＦＣ）
食塩水フロー導電率は欧州特許第ＥＰ０６４０３３０Ａ１号公報に記載のとおり、流体−吸収剤ポリマー粒子の膨潤ゲル層のゲル層透過性として求めるが、上記特許の第１９頁および図８に記載の装置を少し変え、ガラス製フリット（４０）は使わずに、シリンダー（３７）と同じポリマー材料から成るプランジャ（３９）を使用し、全接触面に均一に分布した直径がそれぞれ９．６５ｍｍである２１のボアを有する。手順および評価方法は欧州特許第ＥＰ０６４０３３０Ａ１号公報に記載のものと同じにした。流速を自動的に記録した。
【０２３８】
食塩水フロー導電率（ＳＦＣ）は下記で計算される：
ＳＦＣ［ｃｍ3ｓ／ｇ］＝（Ｆｇ（ｔ＝０）×Ｌ０）／（ｄｘＡｘＷＰ）
（ここで、Ｆｇ（ｔ＝０）はＮａＣＩ溶液の流速ｇ／ｓであり、これは流れ測定データＦｇ（ｔ）の直鎖回帰分析でｔ＝０を外挿して求めた。Ｌ０はゲル層の厚さｃｍであり、ｄはＮａＣＩ溶液の密度ｇ／ｃｍ3であり、Ａはゲル層の表面積ｃｍ2であり、ＷＰはゲル層の静圧ダイン／ｃｍ2である。
【０２３９】
フリー膨潤ゲルベット透過性（ＧＢＰ）
フリー膨潤ゲルベット透過性の測定方法は米国特許出願公開第ＵＳ２００５／０２５６７５７号明細書の［００６１］〜［００７５］に記載されている。
【０２４０】
遠心保持能（ＣＲＣ）
流体−吸収剤ポリマー粒子の遠心保持能はＥＤＡＮＡ推薦の検査法番号ＷＳＰ２４１．２−０５「遠心機保持能」によって決定される。高い値の遠心保持能の場合にはラガー・ティーバッグを使わなければならない。
【０２４１】
粒径分布
流体−吸収剤粒子の粒径分布（ＰＳＤ）はＥＤＡＮＡ推薦の試験番号ＷＳＰ２２０．３．１０「分級による粒径分布の決定」に従って決定した。
【実施例】
【０２４２】
ＳＡＰ−サンプルの調整
流体−吸収剤ポリマー（ＳＡＰ）Ｈｙｓｏｒｂ（登録商標）Ｂ７０７５（ＢＡＳＦ  ＳＥ、Ludwigshafen、ドイツ）から市販の水吸収剤ポリマー粒子［ＣＲＣ＝３０，５ｇ／ｇ；ＡＵＬ＝２３，５ｇ／ｇ］）を使用した。このＳＡＰは下記の粒度分布を有している：
＞  ８５０のμｍ＝０．１８％
６００〜８５０μｍ＝２４．７６％
３００〜６００μｍ＝５６．８３％
１００〜３００μｍ＝１７．９８％
＜１００μｍ＝０．２５％。
【０２４３】
８００ｇのＨｙｓｏｒｂ（登録商標）Β７０７５をシフトして粒度１００〜３００μｍの分級物と６００〜８５０μｍの分級物を回収した。
サンプルＡは１００ｇの分級物１００〜３００μｍと４００ｇのオリジナルのＨｙｓｏｒｂ（登録商標）Ｂ７０７５（ＳＡＰ）を混合して調整した。
ＳＡＰサンプルＢは１００ｇの分級物６００〜８５０μｍに４００ｇのオリジナルのＨｙｓｏｒｂ（登録商標）Ｂ７０７５（ＳＡＰ）を混合して調整した。
こうして調整したサンプルの粒径分布は［表１］にまとめて示す。
【０２４４】
【表１】
2016506266.tif 000003
【０２４５】
吸収剤コアの製造方法
積層品（laminate）または吸収剤コア（寸法３０×１１ｃｍ）は真空掃除機に接続した長方形の金属ボックスを使用して実験室で調製した。この金属ボックス上にプラスチックのパターンを置いてポケットを形成した。このパターンは開口した長方形の空間がカットされたプラスチック板で作った。使用したデザインは２４個のポケット（各々が２．０×４．０ｃｍの均一な長方形）を有する。
【０２４６】
不織布（Dounor-France社のスパンメルトＰＰ親水性不織布、
１０ｇ／ｍ2、アンワインディング引張り強度１バール、ワインディング引張り強度５０Ｎ）にホットメルト（フランスのボスティック社の接着剤Ｈ４２４５）を塗布し（櫛型スロットコーティングで２ｍｍオン／２ｍｍオフ、塗布量訳１０ｇ／ｍ2、スプレー温度１４５℃）、上記金属ボックスのプラスチックパターン上に配置した。真空力を加えて不織布をパターンの空間なかに吸込ませることで不織布にポケットを形成した。積層品の製造中、不織布は真空力で固定した。
【０２４７】
上記ＳＡＰサンプルを閉じた容器中にその容量の８０％を超えない量で充填し、容器からその一部を取り出す前に少なくとも５回回転した。
０．５ｇのサンプルを秤量し、各ポケットに０．５０ｇの超吸収剤ポリマーを充填した（ＳＡＰ／積層品の送料１２グラム）。
【０２４８】
別の不織布（Dounor-France社のスパンメルトＰＰ不織布、１４．５ｇ／ｍ2、駆動速度２４メートル／分、アンワインディング引張り強度０バール、ワインディング引張り強度５０Ｎ）にホットメルト（ボスティック社の接着剤Ｈ４２４５、フルスロットコーティング＝約１１ｇ／ｍ2、スプレー温度１３５℃、空気圧０．７５バール、温度１４５℃）を塗布し、最初の不織布上に配置した。両方の不織布を一体に接着し、ポケットが閉じた。
種々の吸収剤コアを作った。本発明（積層品＃０）では全てのポケットにコＳＡＰを充填した。ＳＡＰサンプルＡまたはＳＡＰサンプルＢの場合には特性パターンに従ってポケットを充填した。
【０２４９】
［図２］は各吸収剤コア（積層品＃１、積層品＃２、積層品＃３、積層品＃４、全ての比較例）でのＳＡＰサンプルＡおよびＳＡＰサンプルＢのパターンを示している。
【０２５０】
おしめでの吸収剤コアのテスト
この試験ではブランド名がｄｍ−Ｂａｂｙｌｏｖｅのおしめ（Aktiv Plus、１２〜２５ｋｇ、寸法＝５才児用；ロット１４０２１２−ＳＥ０７１３１３）を使用した。
フラッフ（綿毛、fluff）−ＳＡＰコアを除くために、おしめのトップシートを（レグ−カフに沿って片側を）縦方向にカットし、吸収剤コアにアクセスできるようにするためにトップシートと捕捉層とを横に除け、フラッフ−コアを取り出し、上記方法に従って作った吸収剤コアをフラッフ−ＳＡＰコアの位置に置いた。おしめを閉じ、トップシート／捕捉層を縫い合わせた。
【０２５１】
Ｕ形−試験
装置：
［図３］はＵ形装置の概念図である。この装置はプレキシガラスで作った。支持ボックスの寸法は１５．５×１８．０×１６．０ｃｍである。形状は放物線である（ｄ＝１４．０ｃｍ、ｅ＝１４．０ｃｍ）。放物線の区域Ａが測定すべきおしめの接触／支持面積である。
測定時にはおしめを上記の区域Ａ上に配置する。最初に、おしめの中心を決定する。そのために、おしめの縦方向長さ（ＬＬｏ）と横方向長さ（ＬＴ）とを測定する。中央点（ａ）はＬＬｏ／２およびＬＴ／２である。
おしめを平らにし、前部側を上にしてＵ形装置内に配置する。おしめの縦方向を区域Ａと平行にしておしめの中心が放物線に形成した支持体の底部区域のほぼ中央に来るようにする。
【０２５２】
Ｕ形装置での捕捉時間の決定
この試験では、噴出状況の場合でもおしめを確実に完全乾燥状態にしてために、一定量の合成尿を吸収するのに必要な時間を求める。捕捉速度（acquisition rate）をテストするために、定義された量の合成尿（塩化ナトリウムの０．９％水溶液）をおしめに流す。この捕捉時間はおしめに合成尿を複数回流し、おしめの吸収時間を記録して測定した。
このテストではオリジナルの吸収剤コアを上記方法で積層品（laminate）＃０、積層品＃１、積層品＃２、積層品＃３、積層品＃４に代えたおしめをテストした。
【０２５３】
各おしめ（吸収剤コアを有する上記ｄｍ−おしめ）をＵ形装置にセットした。ここでは汚点（insult point）としておしめの中心点を選択しておしめの捕捉点（aquisition point）とした。
７０ｍｌのＮａＣｌ水溶液（０．９重量％）をロートに入れ、ロートの開口を上記汚染点上に配置し、ロートを開いて汚染点上に合成尿溶液を流す。捕捉時間（流体が完全にコアに吸収されるまでの時間、秒）を記録する。１０分経過後に、第２回目の捕捉試験を開始する。この手順を次の汚染時にも繰り返す。
全体で４回の捕捉時間を測定した（各々７０ｍｌのＮａＣｌ水溶液）。結果は［表２］に要約した。
【０２５４】
【表２】
2016506266.tif 000004
【０２５５】
本発明の吸収剤コア（laminate#０）を有するおむつは比較例のおむつに比べて大幅に短い捕捉時間を示す。
【図１】
2016506266.tif 000005
【図２】
2016506266.tif 000006
【図３】
2016506266.tif 000007
【国際調査報告】
2016506266.tif 000008
2016506266.tif 000009